(57)【要約】【課題】電圧保持率が高く、かつ保存特性の劣化が顕著に抑制された液晶表示素子を提供する。また、該液晶表示素子を製作するための液晶配向膜及び液晶配向剤を提供する。【解決手段】一種又は二種以上のポリアミック酸又はその誘導体とオキサジン構造を有する化合物とを含有する液晶配向剤、この液晶配向剤を用いて作製された液晶配向膜、及びこの液晶配向膜を有する液晶表示素子を提供する。【選択図】なし【特許請求の範囲】
【請求項１】
オキサジン構造を有する化合物、及びポリアミック酸又はその誘導体を含有する液晶配向剤であって、前記オキサジン構造を有する化合物を、前記ポリアミック酸又はその誘導体に対して０．１〜５０重量％含有することを特徴とする液晶配向剤。
【請求項２】
オキシラン構造を有する化合物、オキセタン構造を有する化合物、チイラン構造を有する化合物、アジリジン構造を有する化合物、及びオキサゾリン構造を有する化合物からなる群から選ばれる一又は二以上のヘテロ環構造を有する化合物をさらに含有し、前記ヘテロ環構造を有する化合物及び前記オキサジン構造を有する化合物を前記ポリアミック酸又はその誘導体に対して総量で０．１〜５０重量％含有することを特徴とする請求項１記載の液晶配向剤。
【請求項３】
前記オキサジン構造を有する化合物がオキサジン構造を二個以上有する化合物の一又は二以上を含むことを特徴とする請求項１又は２に記載の液晶配向剤。
【請求項４】
前記オキサジン構造を有する化合物におけるオキサジン構造がベンゾオキサジン構造であることを特徴とする請求項１〜３のいずれか一項に記載の液晶配向剤。
【請求項５】
前記オキサジン構造を有する化合物が下記一般式（Ｉ）で表される化合物の一又は二以上を含むことを特徴とする請求項１〜４のいずれか一項に記載の液晶配向剤。
【化１】
2007286597.tif 000065
（一般式（Ｉ）中、Ｒ1及びＲ2は独立して炭素数１〜３０の有機基を表し、Ｒ3からＲ6は独立して水素、又は炭素数１〜６の炭化水素基を表し、Ｘは単結合、−ＣＨ2−、−Ｃ（ＣＨ3）2−、−ＣＯ−、−Ｏ−、−ＳＯ2−又は−Ｃ（ＣＦ3）2−を表す。）
【請求項６】
前記オキサジン構造を有する化合物がオリゴマーやポリマーであることを特徴とする請求項１〜５のいずれか一項に記載の液晶配向剤。
【請求項７】
前記オキサジン構造を有する化合物は、下記一般式（Ｉ’）で表される構造を構成単位に含むオリゴマー又はポリマーであることを特徴とする請求項１〜４のいずれか一項に記載の液晶配向剤。
【化２】
2007286597.tif 000066
（一般式（Ｉ’）中、Ｒ1及びＲ2は独立して単結合、又は炭素数１〜３０の二価の有機基を表し、Ｒ3からＲ6は独立して水素、又は炭素数１〜６の炭化水素基を表し、Ｘは単結合、−ＣＨ2−、−Ｃ（ＣＨ3）2−、−ＣＯ−、−Ｏ−、−ＳＯ2−又は−Ｃ（ＣＦ3）2−を表す。）
【請求項８】
前記ヘテロ環構造を有する化合物がオキシラン構造を有する化合物であることを特徴とする請求項２〜７のいずれか一項に記載の液晶配向剤。
【請求項９】
前記オキシラン構造を有する化合物が２−［４−（２，３−エポキシプロポキシ）フェニル］−２−［４−［１，１−ビス［４−（［２，３−エポキシプロポキシ］フェニル）］エチル］フェニル］プロパン及び４，４’−メチレンビス（Ｎ，Ｎ’−ジグリシジルアニリンの一方又は両方であることを特徴とする請求項８記載の液晶配向剤。
【請求項１０】
前記ポリアミック酸又はその誘導体は、酸成分としてテトラカルボン酸二無水物とアミン成分としてジアミンとを用いて得られる反応生成物であることを特徴とする請求項１〜９のいずれか一項に記載の液晶配向剤。
【請求項１１】
前記テトラカルボン酸二無水物は、酸のＡ成分として芳香族テトラカルボン酸二無水物を含み、前記芳香族テトラカルボン酸二無水物は、下記構造式（１）、（２）及び（５）〜（７）で構成される群から選ばれる化合物の一又は二以上であることを特徴とする請求項１０記載の液晶配向剤。
【化３】
2007286597.tif 000067
【請求項１２】
前記芳香族テトラカルボン酸二無水物が前記構造式（１）の化合物であることを特徴とする請求項１１記載の液晶配向剤。
【請求項１３】
前記テトラカルボン酸二無水物は、酸のＢ成分として脂肪族テトラカルボン酸二無水物及び脂環式テトラカルボン酸二無水物のいずれか一方又は両方を含むことを特徴とする請求項１０〜１２のいずれか一項に記載の液晶配向剤。
【請求項１４】
前記脂環式テトラカルボン酸二無水物が１，２，３，４−シクロブタンテトラカルボン酸二無水物であることを特徴とする請求項１３記載の液晶配向剤。
【請求項１５】
前記脂肪族テトラカルボン酸二無水物及び脂環式テトラカルボン酸二無水物は、下記構造式（１９）、（２０）、（２７）〜（２９）及び（６０）で構成される群から選ばれる化合物の一又は二以上であることを特徴とする請求項１３に記載の液晶配向剤。
【化４】
2007286597.tif 000068
【請求項１６】
前記ジアミンは、アミンのＡ成分として下記一般式（ＩＩ）〜（ＶＩＩＩ）で構成される群から選ばれる一般式で表されるジアミンの一又は二以上を含むことを特徴とする請求項１０〜１５のいずれか一項に記載の液晶配向剤。
【化５】
2007286597.tif 000069
（一般式（ＩＩ）中、Ａ1は、−（ＣＨ2）m−を表す。ここでｍは１〜１２の整数を表す。また一般式（ＩＶ）、（ＶＩ）、（ＶＩＩＩ）中、Ａ1は独立して、単結合、−Ｏ−、−Ｓ−、−Ｓ−Ｓ−、−ＳＯ2−、−ＣＯ−、−ＣＯＮＨ−、−ＮＨＣＯ−、−Ｃ（ＣＨ3）2−、−Ｃ（ＣＦ3）2−、−（ＣＨ2）m−、−Ｏ−（ＣＨ2）m−Ｏ−、又は−Ｓ−（ＣＨ2）m−Ｓ−を表す。ここでｍは１〜１２の整数を表す。また一般式（ＶＩＩ）及び（ＶＩＩＩ）中、Ａ2は、独立して単結合、−Ｏ−、−Ｓ−、−ＣＯ−、−Ｃ（ＣＨ3）2−、−Ｃ（ＣＦ3）2−又は炭素数１〜３のアルキレンを表す。さらに一般式（ＩＩＩ）〜（ＶＩＩＩ）中のシクロヘキサン環又はベンゼン環に結合している水素は、独立して−Ｆ、−ＣＨ3、−ＯＨ、−ＣＯＯＨ、−ＳＯ3Ｈ、−ＰＯ3Ｈ2、ベンジル又は４−ヒドロキシベンジルと置き換えられていてもよい。）
【請求項１７】
前記ジアミンは、下記構造式（Ｖ−１）、（Ｖ−２）、（Ｖ−１５）、（Ｖ−１６）、（ＶＩ−１）〜（ＶＩ−１２）、（ＶＩ−３１）、（ＶＩＩＩ−２）及び（ＸＶ−３）で構成される群から選ばれる化合物の一又は二以上であることを特徴とする請求項１６記載の液晶配向剤。
【化６】
2007286597.tif 000070
【請求項１８】
前記ジアミンは、アミンのＢ成分として下記一般式（ＩＸ）及び（ＸＩ）〜（ＸＩＶ）で構成される群から選ばれる一般式で表されるジアミンの一又は二以上を含むことを特徴とする請求項１０〜１７のいずれか一項に記載の液晶配向剤。
【化７】
2007286597.tif 000071
（一般式（ＩＸ）中、Ａ3は、単結合、−Ｏ−、−ＣＯＯ−、−ＯＣＯ−、−ＣＯ−、−ＣＯＮＨ−又は−（ＣＨ2）m−を表す。ここでｍは１〜６の整数を表す。Ｒ7は、ステロイド骨格を有する基、下記一般式（Ｘ）で表される基、炭素数１〜３０のアルキルを表す。該アルキルにおいては、独立して、任意の−ＣＨ2−が−ＣＦ2−、−ＣＨＦ−、−Ｏ−、−ＣＨ＝ＣＨ−又は−Ｃ≡Ｃ−で置き換えられていてもよく、−ＣＨ3が−ＣＨ2Ｆ、−ＣＨＦ2又は−ＣＦ3で置き換えられていてもよい。ただし該アルキルにおいて−Ｏ−は隣り合わない。
また一般式（ＸＩ）及び（ＸＩＩ）中、ステロイド骨格を形成する炭素に結合している水素は、独立して−ＣＨ3と置き換えられていてもよく、Ｒ11はそれぞれ独立して、−Ｈ又は−ＣＨ3を表し、Ｒ12は、−Ｈ又は炭素数１〜２０のアルキル若しくはアルケニルを表す。Ａ6はそれぞれ独立して、単結合、−Ｃ（＝Ｏ）−又は−ＣＨ2−を表す。式（ＸＩＩ）中、Ｒ13及びＲ14はそれぞれ独立して、−Ｈ、炭素数１〜２０のアルキル又はフェニルを表す。
また一般式（ＸＩＩＩ）中、Ｒ15は−Ｈ又は炭素数１〜３０のアルキルを表す。該アルキルのうち炭素数２〜３０のアルキルの任意の−ＣＨ2−は、独立して−Ｏ−、−ＣＨ＝ＣＨ−又は−Ｃ≡Ｃ−で置き換えられてもよい。ただし該アルキルにおいて−Ｏ−は隣り合わない。
一般式（ＸＩＩＩ）及び（ＸＩＶ）中、Ａ7は独立して−Ｏ−又は炭素数１〜６のアルキレンを表す。一般式（ＸＩＩＩ）中、Ａ8は単結合又は炭素数１〜３のアルキレンを表す。環Ｔは１，４−フェニレン又は１，４−シクロヘキシレンを表す。ｈは０又は１を表す。式（ＸＩＶ）中、Ｒ16は炭素数６〜２２のアルキルを表し、Ｒ17は−Ｈ又は炭素数１〜２２のアルキルを表す。）
【化８】
2007286597.tif 000072
（一般式（Ｘ）において、Ａ4及びＡ5はそれぞれ独立して、単結合、−Ｏ−、−ＣＯＯ−、−ＯＣＯ−、−ＣＯＮＨ−、−ＣＨ＝ＣＨ−又は炭素数１〜２０のアルキレンを表す。Ｒ8及びＲ9はそれぞれ独立して、−Ｆ又は−ＣＨ3を表す。環Ｓは１，４−フェニレン、１，４−シクロヘキシレン、１，３−ジオキサン−２，５−ジイル、ピリミジン−２，５−ジイル、ピリジン−２，５−ジイル、ナフタレン−１，５−ジイル、ナフタレン−２，７−ジイル又はアントラセン−９，１０−ジイルを表す。Ｒ10は−Ｆ、炭素数１〜３０のアルキル、炭素数１〜３０のフッ素置換アルキル、炭素数１〜３０のアルコキシ、−ＣＮ、−ＯＣＨ2Ｆ、−ＯＣＨＦ2又は−ＯＣＦ3を表す。またａ及びｂはそれぞれ独立して０〜４の整数を表し、ａ又はｂが２〜４であるとき隣り合うＡ4又はＡ5は異なる基であり、ｃ、ｄ及びｅはそれぞれ独立して０〜３の整数を表し、ｅが２又は３であるとき複数の環Ｓは同一の基であっても異なる基であってもよい。ｆ及びｇはそれぞれ独立して０〜２の整数を表し、かつｃ＋ｄ＋ｅ≧１である。）
【請求項１９】
前記ジアミンは、下記一般式（ＩＸ−２）、（ＩＸ−４）、（ＩＸ−５）、（ＩＸ−６）、（ＸＩＩＩ−２）及び（ＸＩＩＩ−４）で構成される群から選ばれる一般式で表されるジアミンの一又は二以上を含むことを特徴とする請求項１８記載の液晶配向剤。
【化９】
2007286597.tif 000073
（前記一般式（ＩＸ−２）、（ＩＸ−４）、（ＩＸ−５）及び（ＩＸ−６）中、Ｒ18及びＲ19は、独立して、炭素数３〜３０のアルキル又は炭素数３〜３０のアルコキシを表す。前記一般式（ＸＩＩＩ−２）中、Ｒ24は−Ｈ又は炭素数１〜３０のアルキルを表す。前記一般式（ＸＩＩＩ−４）中、Ｒ25は炭素数１〜２０のアルキルを表す。）
【請求項２０】
二種類以上の前記ポリアミック酸又はその誘導体を含有することを特徴とする請求項１〜１９のいずれか一項に記載の液晶配向剤。
【請求項２１】
オキサジン構造を有する化合物、及びポリアミック酸又はその誘導体を含有する液晶配向剤であって、
前記オキサジン構造を有する化合物を、前記ポリアミック酸又はその誘導体に対して０．１〜２０重量％含有し、前記オキサジン構造を有する化合物が下記一般式（Ｉ）で表される化合物及び下記一般式（Ｉ’）で表される構成単位を含む化合物の一又は二以上であり、
前記ポリアミック酸又はその誘導体が酸成分としてテトラカルボン酸二無水物とアミン成分としてジアミンとを用いて得られる反応生成物であり、
前記テトラカルボン酸二無水物は、酸のＡ成分として下記構造式（１）、（２）及び（５）〜（７）で構成される群から選ばれる化合物の一又は二以上、及び酸のＢ成分として下記構造式（１４）、（１９）、（２０）、（２７）〜（２９）及び（６０）で構成される群から選ばれる化合物の一又は二以上、のいずれか一方又は両方であり、
前記ジアミンは、アミンのＡ成分として下記構造式（Ｖ−１）、（Ｖ−２）、（Ｖ−１５）、（Ｖ−１６）、（ＶＩ−１）〜（ＶＩ−１２）、（ＶＩ−３１）、（ＶＩＩＩ−２）及び（ＸＶ−３）で構成される群から選ばれる化合物の一又は二以上、及びアミンのＢ成分として下記一般式（ＩＸ−２）、（ＩＸ−４）、（ＩＸ−５）、（ＩＸ−６）、（ＸＩＩＩ−２）及び（ＸＩＩＩ−４）で構成される群から選ばれる一般式で表される化合物の一又は二以上、のいずれか一方又は両方であることを特徴とする液晶配向剤。
【化１０】
2007286597.tif 000074
（一般式（Ｉ）中、Ｒ1及びＲ2は独立して炭素数１〜３０のアルキル、フェニル又はベンジルを表し、Ｒ3からＲ6は水素を表し、Ｘは単結合、−ＣＨ2−、−Ｃ（ＣＨ3）2−、−ＣＯ−、−Ｏ−、又は−ＳＯ2−を表す。）
【化１１】
2007286597.tif 000075
（一般式（Ｉ’）中、Ｒ1及びＲ2は独立して単結合、又は炭素数１〜３０の二価の有機基を表し、Ｒ3からＲ6は独立して水素、又は炭素数１〜６の炭化水素基を表し、Ｘは単結合、−ＣＨ2−、−Ｃ（ＣＨ3）2−、−ＣＯ−、−Ｏ−、−ＳＯ2−又は−Ｃ（ＣＦ3）2−を表す。）
【化１２】
2007286597.tif 000076
【化１３】
2007286597.tif 000077
【化１４】
2007286597.tif 000078
【化１５】
2007286597.tif 000079
（前記一般式中、Ｒ18及びＲ19は、独立して、炭素数３〜３０のアルキル又は炭素数３〜３０のアルコキシを表す。前記一般式（ＸＩＩＩ−２）中、Ｒ24は−Ｈ又は炭素数１〜３０のアルキルを表す。前記一般式（ＸＩＩＩ−４）中、Ｒ25は炭素数１〜２０のアルキルを表す。）
【請求項２２】
前記テトラカルボン酸二無水物は、前記酸のＡ成分として前記構造式（１）の化合物、及び酸のＢ成分として前記構造式（１４）の化合物のいずれか一方又は両方であり、
前記ジアミンは、前記アミンのＡ成分として前記構造式（Ｖ−１６）、（ＶＩ−１）及び（ＶＩ−７）で構成される群から選ばれる化合物の一又は二以上、及び前記アミンのＢ成分、のいずれか一方又は両方であることを特徴とする請求項２１に記載の液晶配向剤。
【請求項２３】
前記オキサジン構造を有する化合物は、前記一般式（Ｉ）中、Ｒ1及びＲ2はフェニル又はアリルを表し、Ｒ3からＲ6は水素を表し、Ｘは−ＣＨ2−、−Ｃ（ＣＨ3）2−、−ＣＯ−、−Ｏ−、又は−ＳＯ2−を表す化合物であり、
前記一般式（ＩＸ−２）、（ＩＸ−４）、（ＩＸ−５）及び（ＩＸ−６）中、Ｒ18は炭素数５〜２５のアルキル又は炭素数５〜２５のアルコキシを表し、Ｒ19は炭素数３〜２５のアルキル又は炭素数３〜２５のアルコキシを表すことを特徴とする請求項２１又は２２に記載の液晶配向剤。
【請求項２４】
前記オキサジン構造を有する化合物は、前記一般式（Ｉ’）中、Ｒ1が単結合を表し、Ｒ2が４，４’−ジフェニルメタンを表し、Ｒ3からＲ6が水素を表し、Ｘが−Ｃ（ＣＨ3）2−を表す構造を構成単位に含むポリマーであり、
前記一般式（ＩＸ−２）、（ＩＸ−４）、（ＩＸ−５）及び（ＩＸ−６）中、Ｒ18は炭素数５〜２５のアルキル又は炭素数５〜２５のアルコキシを表し、Ｒ19は炭素数３〜２５のアルキル又は炭素数３〜２５のアルコキシを表すことを特徴とする請求項２１又は２２に記載の液晶配向剤。
【請求項２５】
前記アミンのＢ成分が、前記一般式（ＩＸ−２）、（ＩＸ−５）及び（ＸＩＩＩ−４）で構成される群から選ばれる一般式で表される化合物の一又は二以上であることを特徴とする請求項２１〜２４のいずれか一項に記載の液晶配向剤。
【請求項２６】
オキシラン構造を有する化合物をさらに含有し、
前記オキシラン構造を有する化合物及び前記オキサジン構造を有する化合物を前記ポリアミック酸又はその誘導体に対して総量で０．１〜５０重量％含有することを特徴とする請求項２１〜２５のいずれか一項に記載の液晶配向剤。
【請求項２７】
前記オキシラン構造を有する化合物が（２−［４−（２，３−エポキシプロポキシ）フェニル］−２−［４−［１，１−ビス［４−（［２，３−エポキシプロポキシ］フェニル）］エチル］フェニル］プロパン、及び４，４’−メチレンビス（Ｎ，Ｎ’−ジグリシジルアニリン）の一方または両方であることを特徴とする請求項２６記載の液晶配向剤。
【請求項２８】
請求項１〜２７のいずれか一項に記載の液晶配向剤における前記ポリアミック酸又はその誘導体を、前記液晶配向剤の膜の状態で焼成して形成されることを特徴とする液晶配向膜。
【請求項２９】
対向配置されている一対の基板と、前記一対の基板それぞれの対向している面の一方又は両方に形成されている電極と、前記一対の基板それぞれの対向している面に形成された液晶配向膜と、前記一対の基板間に形成された液晶層とを有する液晶表示素子において、前記液晶配向膜は、請求項２８に記載の液晶配向膜であることを特徴とする液晶表示素子。
【発明の詳細な説明】
【技術分野】
【０００１】
本発明は、オキサジン構造を有する化合物、及びポリアミック酸が溶媒に溶解した液晶配向剤、該液晶配向剤から形成される液晶配向膜、及びそれを具備した液晶表示素子に関する。
【背景技術】
【０００２】
液晶表示素子は、ノートパソコンやデスクトップパソコンのモニターをはじめ、ビデオカメラのビューファインダー、投写型のディスプレイ等の様々な液晶表示装置に使われており、最近ではテレビとしても用いられるようになってきた。さらに液晶表示素子は、光プリンターヘッド、光フーリエ変換素子、ライトバルブ等のオプトエレクトロニクス関連素子としても利用されている。
【０００３】
液晶表示素子は、通常は、１）対向配置されている一対の基板、２）前記一対の基板それぞれの対向している面の一方又は両方に形成されている電極、３）前記一対の基板それぞれの対向している面に形成された液晶配向膜、及び４）前記一対の基板間に形成された液晶層、を有する。
【０００４】
従来の液晶表示素子としては、ネマチック液晶を用いた表示素子が主流であり、１）９０度ツイストしたＴＮ（Ｔｗｉｓｔｅｄ  Ｎｅｍａｔｉｃ）型液晶表示素子、２）通常１８０度以上ツイストしたＳＴＮ（Ｓｕｐｅｒ  Ｔｗｉｓｔｅｄ  Ｎｅｍａｔｉｃ）型液晶表示素子、３）薄膜トランジスタを使用したいわゆるＴＦＴ（Ｔｈｉｎ  Ｆｉｌｍ  Ｔｒａｎｓｉｓｔｏｒ）型液晶表示素子が実用化されている。これらの液晶表示素子は、画像が適正に視認できる視野角が狭く、斜め方向から見たときに、輝度やコントラストの低下及び中間調での輝度反転を生じるという欠点を有している。
【０００５】
近年、この視野角の問題については、１）光学補償フィルムを用いたＴＮ−ＴＦＴ型液晶表示素子、２）垂直配向と光学補償フィルムを用いたＶＡ（Ｖｅｒｔｉｃａｌ  Ａｌｉｇｎｍｅｎｔ）型液晶表示素子、３）垂直配向と突起構造物の技術を併用したＭＶＡ（Ｍｕｌｔｉ  Ｄｏｍａｉｎ  Ｖｅｒｔｉｃａｌ  Ａｌｉｇｎｍｅｎｔ）型液晶表示素子、又は４）横電界方式のＩＰＳ（Ｉｎ−Ｐｌａｎｅ  Ｓｗｉｔｃｈｉｎｇ）型液晶表示素子、５）ＥＣＢ（Ｅｌｅｃｔｒｉｃａｌｌｙ  Ｃｏｎｔｒｏｌｌｅｄ  Ｂｉｒｅｆｒｉｎｇｅｎｃｅ）型液晶表示素子、６）光学補償ベンド（Ｏｐｔｉｃａｌｌｙ  Ｃｏｍｐｅｎｓａｔｅｄ  Ｂｅｎｄ又はＯｐｔｉｃａｌｌｙ  ｓｅｌｆ−Ｃｏｍｐｅｎｓａｔｅｄ  Ｂｉｒｅｆｒｉｎｇｅｎｃｅ：ＯＣＢ）型液晶表示素子等の技術により改良されており、改良された技術が実用化、又は検討されている。
【０００６】
液晶表示素子の技術の発展は、単にこれらの駆動方式や素子構造の改良のみならず、液晶表示素子に使用される構成部材の改良によっても達成されている。液晶表示素子に使用される構成部材のなかでも、特に液晶配向膜は、液晶表示素子の表示品位に係わる重要な要素の一つであり、液晶表示素子の高品質化に伴って液晶配向膜の役割が年々重要になってきている。
【０００７】
液晶配向膜は、液晶配向剤より調製される。現在、主として用いられている液晶配向剤とは、ポリアミック酸又は可溶性のポリイミドを有機溶媒に溶解させた溶液である。このような溶液を基板に塗布した後、加熱等の手段により成膜してポリイミド系配向膜を形成する。ポリアミック酸以外の種々の液晶配向剤も検討されているが、耐熱性、耐薬品性（耐液晶性）、塗布性、液晶配向性、電気特性、光学特性、表示特性等の点から、ほとんど
実用化されていない。
【０００８】
液晶表示素子の表示品位を向上させるために液晶配向膜に要求される重要な特性として、電圧保持率が挙げられる。電圧保持率が低いと、フレーム期間中に液晶にかかる電圧が低下し、結果として輝度が低下して正常な諧調表示に支障を来すことがある。また、例え初期の電圧保持率が高くても、高温加速試験後の電圧保持率（長期信頼性）が低下してしまうような場合は問題である。
【０００９】
前記した問題を解決する試みとして、最近では幾つかの方法が提案されている。
１）液晶配向膜を形成させるための、物性の異なる二以上のポリアミック酸を組み合わせて含むポリアミック酸組成物が知られている（例えば特許文献１及び２参照）。
２）ポリアミック酸とポリアミドを含むポリマー成分と、溶媒とを含有するワニス組成物が知られている（例えば特許文献３参照）。
３）物性の異なる二以上のポリアミック酸及びポリアミド、並びに溶媒を含有するワニス組成物が知られている（例えば特許文献４参照）。
４）特定の構造を有するジアミン化合物を用いて合成されるポリアミック酸等を含む高分子材料を含むワニス組成物が知られている（例えば特許文献５参照）。
５）ポリイミド及びポリアミック酸ワニスに低分子エポキシ樹脂を添加する技術が知られている（例えば特許文献６参照）。
【００１０】
しかしながら、これらの先行技術によって、電圧保持率及び長期信頼性の問題は十分に解決されていない。
【００１１】
また、ポリアミック酸とオキサジン構造を有する硬化促進剤とを含有する液晶配向剤が知られている（例えば特許文献７参照）。しかしながら、この硬化促進剤は、液晶配向膜を作製する際のイミド化において蒸発、昇華、分解するとされており、このような液晶配向膜を用いて作製された液晶配向膜において硬化促進剤が液晶配向膜の電気特性に及ぼす影響については検討されていない。
【００１２】
さらにポリアミック酸とオキサジン構造を有する化合物とを含有する組成物の膜を形成し、その膜においてポリアミック酸を熱処理してフィルムを作製する技術が知られている（例えば非特許文献１参照）。しかしながら、前記フィルムの液晶配向膜は開示されておらず、またこのフィルムの電気特性やその長期安定性についても検討されていない。
【特許文献１】特開平１１−１９３３４５号公報
【特許文献２】特開平１１−１９３３４７号公報
【特許文献３】国際公開００／６１６８４号パンフレット
【特許文献４】国際公開０１／０００７３３号パンフレット
【特許文献５】特開２００２−１６２６３０号公報
【特許文献６】特開２００５−１８９２７０号公報
【特許文献７】特開平９−３０２２２５号公報
【非特許文献１】Ｔｓｕｔｏｍｕ  Ｔａｋｅｉｃｈｉ  ｅｔ  ａｌ．，  ”Ｐｅｒｆｏｒｍａｎｃｅ  ｉｍｐｒｏｖｅｍｅｎｔ  ｏｆ  ｐｏｌｙｂｅｎｚｏｘａｚｉｎｅ  ｂｙ  ａｌｌｏｙｉｎｇ  ｗｉｔｈ  ｐｏｌｙｉｍｉｄｅ：  ｅｆｆｅｃｔ  ｏｆ  ｐｒｅｐａｒａｔｉｏｎ  ｍｅｔｈｏｄ  ｏｎ  ｔｈｅ  ｐｒｏｐｅｒｔｉｅｓ”，  ｐｏｌｙｍｅｒ，  ２００５，  ４６，  ｐ．４９０９−４９１６
【発明の開示】
【発明が解決しようとする課題】
【００１３】
上記状況を考慮して、電圧保持率及び長期信頼性の問題が改善された液晶表示素子用の液晶配向剤、それを用いて形成される液晶配向膜、及びそれを具備した液晶表示素子の開
発が望まれている。
【課題を解決するための手段】
【００１４】
本発明者らは、前記課題を解決するべく鋭意研究を行った。
その結果、テトラカルボン酸二無水物とジアミンとを反応させて得られる一種若しくは二種以上のポリアミック酸又はその誘導体、及びオキサジン構造を有する化合物、を含有する液晶配向剤を使用して作製された液晶配向膜を具備する液晶表示素子に、良好な電圧保持率及び長期信頼性を付与することができることを見出し、本発明を完成させた。
【００１５】
さらに、前記ポリアミック酸又はその誘導体を適宜選択することにより、前記液晶配向剤を使用して作製された液晶配向膜が、種々の表示駆動方式の液晶表示素子に適切に適用され得ることを見出した。
【００１６】
本発明は以下の構成からなる。
【００１７】
［１］  オキサジン構造を有する化合物、及びポリアミック酸又はその誘導体を含有する液晶配向剤であって、前記オキサジン構造を有する化合物を、前記ポリアミック酸又はその誘導体に対して０．１〜５０重量％含有することを特徴とする液晶配向剤。
【００１８】
［２］  オキシラン構造を有する化合物、オキセタン構造を有する化合物、チイラン構造を有する化合物、アジリジン構造を有する化合物、及びオキサゾリン構造を有する化合物からなる群から選ばれる一又は二以上のヘテロ環構造を有する化合物をさらに含有し、前記ヘテロ環構造を有する化合物及び前記オキサジン構造を有する化合物を前記ポリアミック酸又はその誘導体に対して総量で０．１〜５０重量％含有することを特徴とする［１］記載の液晶配向剤。
【００１９】
［３］  前記オキサジン構造を有する化合物はオキサジン構造を二個以上有する化合物の一又は二以上を含むことを特徴とする［１］又は［２］に記載の液晶配向剤。
【００２０】
［４］  前記オキサジン構造を有する化合物におけるオキサジン構造がベンゾオキサジン構造であることを特徴とする［１］〜［３］のいずれか一項に記載の液晶配向剤。
【００２１】
［５］  前記オキサジン構造を有する化合物が下記一般式（Ｉ）で表される化合物の一又は二以上を含むことを特徴とする［１］〜［４］のいずれか一項に記載の液晶配向剤。ただし一般式（Ｉ）中、Ｒ1及びＲ2は炭素数１〜３０の有機基を表し、Ｒ3からＲ6は水素、又は炭素数１〜６の炭化水素基を表し、Ｘは単結合、−ＣＨ2−、−Ｃ（ＣＨ3）2−、−ＣＯ−、−Ｏ−、−ＳＯ2−又は−Ｃ（ＣＦ3）2−を表す。
【００２２】
【化１】
2007286597.tif 000002
【００２３】
［６］  前記オキサジン構造を有する化合物がオリゴマーやポリマーであることを特徴とする［１］〜［５］のいずれか一項に記載の液晶配向剤。
【００２４】
［７］  前記オキサジン構造を有する化合物は、下記一般式（Ｉ’）で表される構造を構成単位に含むオリゴマー又はポリマーであることを特徴とする［１］〜［４］のいずれか
一項に記載の液晶配向剤。
【００２５】
【化２】
2007286597.tif 000003
【００２６】
一般式（Ｉ’）中、Ｒ1及びＲ2は独立して単結合又は炭素数１〜３０の二価の有機基を表し、Ｒ3からＲ6は独立して水素又は炭素数１〜６の炭化水素基を表し、Ｘは単結合、−ＣＨ2−、−Ｃ（ＣＨ3）2−、−ＣＯ−、−Ｏ−、−ＳＯ2−又は−Ｃ（ＣＦ3）2−を表す。
【００２７】
［８］  前記ヘテロ環構造を有する化合物がオキシラン構造を有する化合物であることを特徴とする［２］〜［７］のいずれか一項に記載の液晶配向剤。
【００２８】
［９］  前記オキシラン構造を有する化合物が２−［４−（２，３−エポキシプロポキシ）フェニル］−２−［４−［１，１−ビス［４−（［２，３−エポキシプロポキシ］フェニル）］エチル］フェニル］プロパン及び４，４’−メチレンビス（Ｎ，Ｎ’−ジグリシジルアニリンの一方又は両方であることを特徴とする［８］記載の液晶配向剤。
【００２９】
［１０］  前記ポリアミック酸又はその誘導体は、酸成分としてテトラカルボン酸二無水物とアミン成分としてジアミンとを用いて得られる反応生成物であることを特徴とする［１］〜［９］のいずれか一項に記載の液晶配向剤。
【００３０】
［１１］  前記テトラカルボン酸二無水物は、酸のＡ成分として芳香族テトラカルボン酸二無水物を含み、前記芳香族テトラカルボン酸二無水物は、下記構造式（１）、（２）及び（５）〜（７）で構成される群から選ばれる化合物の一又は二以上であることを特徴とする［１０］記載の液晶配向剤。
【００３１】
【化３】
2007286597.tif 000004
【００３２】
［１２］  前記芳香族テトラカルボン酸二無水物が前記構造式（１）の化合物であることを特徴とする［１１］記載の液晶配向剤。
【００３３】
［１３］  前記テトラカルボン酸二無水物は、酸のＢ成分として脂肪族テトラカルボン酸二無水物及び脂環式テトラカルボン酸二無水物のいずれか一方又は両方を含むことを特徴とする［１０］〜［１２］のいずれか一項に記載の液晶配向剤。
【００３４】
［１４］  前記脂環式テトラカルボン酸二無水物が１，２，３，４−シクロブタンテトラカルボン酸二無水物であることを特徴とする［１３］記載の液晶配向剤。
【００３５】
［１５］  前記脂肪族テトラカルボン酸二無水物及び脂環式テトラカルボン酸二無水物は、下記構造式（１９）、（２０）、（２７）〜（２９）及び（６０）で構成される群から選ばれる化合物の一又は二以上を含むことを特徴とする［１３］に記載の液晶配向剤。
【００３６】
【化４】
2007286597.tif 000005
【００３７】
［１６］  前記ジアミンは、アミンのＡ成分として下記一般式（ＩＩ）〜（ＶＩＩＩ）で構成される群から選ばれる一般式で表されるジアミンの一又は二以上を含むことを特徴とする［１０］〜［１５］のいずれか一項に記載の液晶配向剤。
【００３８】
【化５】
2007286597.tif 000006
【００３９】
一般式（ＩＩ）中、Ａ1は、−（ＣＨ2）m−を表す。ここでｍは１〜１２の整数を表す。また一般式（ＩＶ）、（ＶＩ）、（ＶＩＩＩ）中、Ａ1は独立して、単結合、−Ｏ−、−Ｓ−、−Ｓ−Ｓ−、−ＳＯ2−、−ＣＯ−、−ＣＯＮＨ−、−ＮＨＣＯ−、−Ｃ（ＣＨ3）2−、−Ｃ（ＣＦ3）2−、−（ＣＨ2）m−、−Ｏ−（ＣＨ2）m−Ｏ−、−Ｓ−（ＣＨ2）m−Ｓ−を表す。ここでｍは１〜１２の整数を表す。
【００４０】
また一般式（ＶＩＩ）及び（ＶＩＩＩ）中、Ａ2は、独立して単結合、−Ｏ−、−Ｓ−、−ＣＯ−、−Ｃ（ＣＨ3）2−、−Ｃ（ＣＦ3）2−又は炭素数１〜３のアルキレンを表す。さらに一般式（ＩＩＩ）〜（ＶＩＩＩ）中のシクロヘキサン環又はベンゼン環に結合している水素は、独立して−Ｆ、−ＣＨ3、−ＯＨ、−ＣＯＯＨ、−ＳＯ3Ｈ、−ＰＯ3Ｈ2、ベンジル又は４−ヒドロキシベンジルと置き換えられていてもよい。
【００４１】
［１７］  前記ジアミンは、下記構造式（Ｖ−１）、（Ｖ−２）、（Ｖ−１５）、（Ｖ−１６）、（ＶＩ−１）〜（ＶＩ−１２）、（ＶＩ−３１）、（ＶＩＩＩ−２）及び（ＸＶ−３）で構成される群から選ばれる化合物の一又は二以上を含むことを特徴とする［１６］記載の液晶配向剤。
【００４２】
【化６】
2007286597.tif 000007
【００４３】
［１８］  前記ジアミンは、下記一般式（ＩＸ）及び（ＸＩ）〜（ＸＩＶ）で構成される群から選ばれる一般式で表されるジアミンの一又は二以上を含むことを特徴とする［１０］〜［１７］のいずれか一項に記載の液晶配向剤。
【００４４】
【化７】
2007286597.tif 000008
【００４５】
一般式（ＩＸ）中、Ａ3は、単結合、−Ｏ−、−ＣＯＯ−、−ＯＣＯ−、−ＣＯ−、−ＣＯＮＨ−又は−（ＣＨ2）m−を表す。ここでｍは１〜６の整数を表す。Ｒ7は、ステロイド骨格を有する基、下記一般式（Ｘ）で表される基、炭素数１〜３０のアルキルを表す。該アルキルにおいては、独立して、任意の−ＣＨ2−が−ＣＦ2−、−ＣＨＦ−、−Ｏ−、−ＣＨ＝ＣＨ−又は−Ｃ≡Ｃ−で置き換えられていてもよく、−ＣＨ3が−ＣＨ2Ｆ、−ＣＨＦ2又は−ＣＦ3で置き換えられていてもよい。ただし該アルキルにおいて−Ｏ−は隣
り合わない。
【００４６】
また一般式（ＸＩ）及び（ＸＩＩ）中、ステロイド骨格を形成する炭素に結合している水素は、独立して−ＣＨ3と置き換えられていてもよく、Ｒ11はそれぞれ独立して、−Ｈ又は−ＣＨ3を表し、Ｒ12は、−Ｈ又は炭素数１〜２０のアルキル若しくはアルケニルを表す。Ａ6はそれぞれ独立して、単結合、−Ｃ（＝Ｏ）−又は−ＣＨ2−を表す。式（ＸＩＩ）中、Ｒ13及びＲ14はそれぞれ独立して、−Ｈ、炭素数１〜２０のアルキル又はフェニルを表す。
【００４７】
また一般式（ＸＩＩＩ）中、Ｒ15は−Ｈ又は炭素数１〜３０のアルキルを表す。該アルキルのうち炭素数２〜３０のアルキルの任意の−ＣＨ2−は、独立して−Ｏ−、−ＣＨ＝ＣＨ−又は−Ｃ≡Ｃ−で置き換えられてもよい。ただし該アルキルにおいて−Ｏ−は隣り合わない。一般式（ＸＩＩＩ）及び（ＸＩＶ）中、Ａ7は独立して−Ｏ−又は炭素数１〜６のアルキレンを表す。一般式（ＸＩＩＩ）中、Ａ8は単結合又は炭素数１〜３のアルキレンを表す。環Ｔは１，４−フェニレン又は１，４−シクロヘキシレンを表す。ｈは０又は１を表す。式（ＸＩＶ）中、Ｒ16は炭素数６〜２２のアルキルを表し、Ｒ17は−Ｈ又は炭素数１〜２２のアルキルを表す。
【００４８】
【化８】
2007286597.tif 000009
【００４９】
一般式（Ｘ）において、Ａ4及びＡ5はそれぞれ独立して、単結合、−Ｏ−、−ＣＯＯ−、−ＯＣＯ−、−ＣＯＮＨ−、−ＣＨ＝ＣＨ−又は炭素数１〜２０のアルキレンを表す。Ｒ8及びＲ9はそれぞれ独立して、−Ｆ又は−ＣＨ3を表す。環Ｓは１，４−フェニレン、１，４−シクロヘキシレン、１，３−ジオキサン−２，５−ジイル、ピリミジン−２，５−ジイル、ピリジン−２，５−ジイル、ナフタレン−１，５−ジイル、ナフタレン−２，７−ジイル又はアントラセン−９，１０−ジイルを表す。Ｒ10は−Ｆ、炭素数１〜３０のアルキル、炭素数１〜３０のフッ素置換アルキル、炭素数１〜３０のアルコキシ、−ＣＮ、−ＯＣＨ2Ｆ、−ＯＣＨＦ2又は−ＯＣＦ3を表す。またａ及びｂはそれぞれ独立して０〜４の整数を表し、ａ又はｂが２〜４であるとき隣り合うＡ4又はＡ5は異なる基であり、ｃ、ｄ及びｅはそれぞれ独立して０〜３の整数を表し、ｅが２又は３であるとき複数の環Ｓは同一の基であっても異なる基であってもよい。ｆ及びｇはそれぞれ独立して０〜２の整数を表し、かつｃ＋ｄ＋ｅ≧１である。
【００５０】
［１９］  前記ジアミンは、下記一般式（ＩＸ−２）、（ＩＸ−４）、（ＩＸ−５）、（ＩＸ−６）、（ＸＩＩＩ−２）及び（ＸＩＩＩ−４）で構成される群から選ばれる一般式で表されるジアミンの一又は二以上を含むことを特徴とする［１８］記載の液晶配向剤。下記一般式（ＩＸ−２）、（ＩＸ−４）、（ＩＸ−５）及び（ＩＸ−６）中、Ｒ18は又はＲ19は、炭素数３〜３０のアルキル又は炭素数３〜３０のアルコキシを表す。下記一般式（ＸＩＩＩ−２）中、Ｒ24は−Ｈ又は炭素数１〜３０のアルキルを表す。下記一般式（ＸＩＩＩ−４）中、Ｒ25は炭素数１〜２０のアルキルを表す。
【００５１】
【化９】
2007286597.tif 000010
【００５２】
［２０］  二種類以上の前記ポリアミック酸又はその誘導体を含有することを特徴とする［１］〜［１９］のいずれか一項に記載の液晶配向剤。
【００５３】
［２１］  オキサジン構造を有する化合物、及びポリアミック酸又はその誘導体を含有する液晶配向剤であって、
前記オキサジン構造を有する化合物を、前記ポリアミック酸又はその誘導体に対して０．１〜２０重量％含有し、前記オキサジン構造を有する化合物が下記一般式（Ｉ）で表される化合物及び下記一般式（Ｉ’）で表される構成単位を含む化合物の一又は二以上であり、
前記ポリアミック酸又はその誘導体が酸成分としてテトラカルボン酸二無水物とアミン成分としてジアミンとを用いて得られる反応生成物であり、
前記テトラカルボン酸二無水物は、酸のＡ成分として下記構造式（１）、（２）及び（５）〜（７）で構成される群から選ばれる化合物の一又は二以上、及び酸のＢ成分として下記構造式（１４）、（１９）、（２０）、（２７）〜（２９）及び（６０）で構成される群から選ばれる化合物の一又は二以上、のいずれか一方又は両方であり、
前記ジアミンは、アミンのＡ成分として下記構造式（Ｖ−１）、（Ｖ−２）、（Ｖ−１５）、（Ｖ−１６）、（ＶＩ−１）〜（ＶＩ−１２）、（ＶＩ−３１）、（ＶＩＩＩ−２）及び（ＸＶ−３）で構成される群から選ばれる化合物の一又は二以上、及びアミンのＢ成分として下記一般式（ＩＸ−２）、（ＩＸ−４）、（ＩＸ−５）、（ＩＸ−６）、（ＸＩＩＩ−２）及び（ＸＩＩＩ−４）で構成される群から選ばれる一般式で表される化合物の一又は二以上、のいずれか一方又は両方であることを特徴とする液晶配向剤。
【００５４】
【化１０】
2007286597.tif 000011
【００５５】
一般式（Ｉ）中、Ｒ1及びＲ2は独立して、炭素数１〜３０のアルキル、フェニル又はベンジルを表し、Ｒ3からＲ6は水素を表し、Ｘは単結合、−ＣＨ2−、−Ｃ（ＣＨ3）2−、
−ＣＯ−、−Ｏ−、又は−ＳＯ2−を表す。
【００５６】
【化１１】
2007286597.tif 000012
【００５７】
一般式（Ｉ’）中、Ｒ1及びＲ2は独立して単結合又は炭素数１〜３０の二価の有機基を表し、Ｒ3からＲ6は独立して水素又は炭素数１〜６の炭化水素基を表し、Ｘは単結合、−ＣＨ2−、−Ｃ（ＣＨ3）2−、−ＣＯ−、−Ｏ−、−ＳＯ2−又は−Ｃ（ＣＦ3）2−を表す。
【００５８】
【化１２】
2007286597.tif 000013
【００５９】
【化１３】
2007286597.tif 000014
【００６０】
【化１４】
2007286597.tif 000015
【００６１】
【化１５】
2007286597.tif 000016
【００６２】
前記一般式中、Ｒ18及びＲ19は、独立して、炭素数３〜３０のアルキル又は炭素数３〜３０のアルコキシを表し、Ｒ24は−Ｈ又は炭素数１〜３０のアルキルを表し、Ｒ25は炭素数１〜２０のアルキルを表す。
【００６３】
［２２］  前記テトラカルボン酸二無水物は、前記酸のＡ成分として前記構造式（１）の化合物、及び酸のＢ成分として前記構造式（１４）の化合物のいずれか一方又は両方であり、
前記ジアミンは、前記アミンのＡ成分として前記構造式（Ｖ−１６）、（ＶＩ−１）及び（ＶＩ−７）で構成される群から選ばれる化合物の一又は二以上、及び前記アミンのＢ成分、のいずれか一方又は両方であることを特徴とする［２１］に記載の液晶配向剤。
【００６４】
［２３］  前記オキサジン構造を有する化合物は、前記一般式（Ｉ）中、Ｒ1及びＲ2はフェニル又はアリルを表し、Ｒ3からＲ6は水素を表し、Ｘは−ＣＨ2−、−Ｃ（ＣＨ3）2−、−ＣＯ−、−Ｏ−、又は−ＳＯ2−を表し、
前記一般式（ＩＸ−２）、（ＩＸ−４）、（ＩＸ−５）及び（ＩＸ−６）中、Ｒ18は炭素数５〜２５のアルキル又は炭素数５〜２５のアルコキシを表し、Ｒ19は炭素数３〜２５のアルキル又は炭素数３〜２５のアルコキシを表すことを特徴とする［２１］又は［２２］に記載の液晶配向剤。
【００６５】
［２４］  前記オキサジン構造を有する化合物は、前記一般式（Ｉ’）中、Ｒ1が単結合を表し、Ｒ2が４,４'−ジフェニルメタンを表し、Ｒ3からＲ6が水素を表し、Ｘが−Ｃ（ＣＨ3）2−を表す構造を構成単位に含むポリマーであり、
前記一般式（ＩＸ−２）、（ＩＸ−４）、（ＩＸ−５）及び（ＩＸ−６）中、Ｒ18は炭素数５〜２５のアルキル又は炭素数５〜２５のアルコキシを表し、Ｒ19は炭素数３〜２５のアルキル又は炭素数３〜２５のアルコキシを表すことを特徴とする［２１］又は［２２］に記載の液晶配向剤。
【００６６】
［２５］  前記アミンのＢ成分が、前記一般式（ＩＸ−２）、（ＩＸ−５）及び（ＸＩＩＩ−４）で構成される群から選ばれる一般式で表される化合物の一又は二以上であることを特徴とする［２１］〜［２４］のいずれか一項に記載の液晶配向剤。
【００６７】
［２６］  オキシラン構造を有する化合物をさらに含有し、
前記オキシラン構造を有する化合物及び前記オキサジン構造を有する化合物を前記ポリアミック酸又はその誘導体に対して総量で０．１〜５０重量％含有することを特徴とする［２１］〜［２５］のいずれか一項に記載の液晶配向剤。
【００６８】
［２７］  前記オキシラン構造を有する化合物が（２−［４−（２，３−エポキシプロポキシ）フェニル］−２−［４−［１，１−ビス［４−（［２，３−エポキシプロポキシ］フェニル）］エチル］フェニル］プロパン、及び４，４’−メチレンビス（Ｎ，Ｎ’−ジグリシジルアニリン）の一方または両方であることを特徴とする［２６］記載の液晶配向剤。
【００６９】
［２８］  ［１］〜［２７］のいずれか一項に記載の液晶配向剤における前記ポリアミック酸又はその誘導体を、前記液晶配向剤の膜の状態で焼成して形成されることを特徴とする液晶配向膜。
【００７０】
［２９］  対向配置されている一対の基板と、前記一対の基板それぞれの対向している面の一方又は両方に形成されている電極と、前記一対の基板それぞれの対向している面に形成された液晶配向膜と、前記一対の基板間に形成された液晶層とを有する液晶表示素子において、前記液晶配向膜は、［２８］に記載の液晶配向膜であることを特徴とする液晶表示素子。
【発明の効果】
【００７１】
本発明により、電圧保持率が高く、その長期信頼性の良好な、種々の駆動方式の液晶表示素子を提供することができる。
【発明を実施するための最良の形態】
【００７２】
本発明の液晶配向剤は、オキサジン構造を有する化合物、及び一種又は二種以上のポリアミック酸又はその誘導体を含む組成物である。
【００７３】
＜１．本発明におけるオキサジン構造を有する化合物＞
本発明に用いられるオキサジン構造を有する化合物（以下、「オキサジン化合物」とも言う）は、ポリアミック酸又はその誘導体を溶解させる溶媒に可溶であり、加えて、開環重合性を有するオキサジン化合物が好ましい。
【００７４】
前記オキサジン化合物は、前記オキサジン構造を有する一種類の化合物であってもよいし、二種以上の化合物であっても良い。また前記オキサジン構造を有する化合物におけるオキサジン構造の数は、特に限定されない。
【００７５】
オキサジンの構造には種々の構造が知られている。本発明では、オキサジンの構造には特に限定されないが、前記オキサジン化合物におけるオキサジン構造には、ベンゾオキサジンやナフトオキサジン等の、縮合多環芳香族基を含む芳香族基を有するオキサジンの構造が挙げられる。
【００７６】
本発明に用いられるオキサジン構造を有する化合物は、例えば下記一般式（ａ）〜（ｆ）に示すものであるが、特に限定されない。なお本明細書の一般式において、環の中心に向けて表示されている結合は、環を構成しかつ置換基の結合が可能ないずれかの炭素に結合していることを示す。
【００７７】
【化１６】
2007286597.tif 000017
【００７８】
前記一般式（ａ）〜（ｃ）中、Ｒ1及びＲ2は炭素数１〜３０の有機基を表す。また前記一般式（ａ）〜（ｆ）中、Ｒ3からＲ6は水素又は炭素数１〜６の炭化水素基を表す。また前記一般式（ｃ）、（ｄ）及び（ｆ）中、Ｘは、単結合、−Ｏ−、−Ｓ−、−Ｓ−Ｓ−、−ＳＯ2−、−ＣＯ−、−ＣＯＮＨ−、−ＮＨＣＯ−、−Ｃ（ＣＨ3）2−、−Ｃ（ＣＦ3）2−、−（ＣＨ2）m−、−Ｏ−（ＣＨ2）m−Ｏ−、−Ｓ−（ＣＨ2）m−Ｓ−を表す。ここでｍは１〜６の整数である。また前記一般式（ｅ）及び（ｆ）中、Ｙは独立して、単結合、−Ｏ−、−Ｓ−、−ＣＯ−、−Ｃ（ＣＨ3）2−、−Ｃ（ＣＦ3）2−又は炭素数１〜３のアルキレンを表す。前記Ｙにおけるベンゼン環、ナフタレン環に結合している水素は、独立して−Ｆ、−ＣＨ3、−ＯＨ、−ＣＯＯＨ、−ＳＯ3Ｈ、−ＰＯ3Ｈ2と置き換えられていてもよい。
【００７９】
また、前記オキサジン化合物には、オキサジン構造を側鎖に有するオリゴマーやポリマー、オキサジン構造を主鎖中に有するオリゴマーやポリマーが含まれる。
【００８０】
前記オリゴマー又はポリマーは、オキサジン構造を有する重合体であれば特に限定されない。例えば前記オリゴマー又はポリマーは、オキサジン構造を側鎖に有する重合体であってもよいし、共重合体であってもよい。オキサジン構造を側鎖に有する重合体は、オキサジン構造を側鎖に有するモノマーの単独重合体であってもよいし、オキサジン構造を側鎖に有するモノマーとオキサジン構造を有しないモノマーとの共重合体であってもよい。オキサジン構造を側鎖に有する共重合体は、オキサジン構造を側鎖に有する二種以上のモノマーの共重合体であってもよいし、オキサジン構造を側鎖に有する二種以上のモノマーとオキサジン構造を有しないモノマーとの共重合体であってもよい。
【００８１】
前記オリゴマー又はポリマーは、下記一般式（Ｉ’）で表される構造を構成単位に含む化合物であることが好ましい。一般式（Ｉ’）中、Ｒ1及びＲ2は独立して単結合又は炭素数１〜３０の二価の有機基を表し、Ｒ3からＲ6は独立して水素又は炭素数１〜６の炭化水素基を表し、Ｘは単結合、−ＣＨ2−、−Ｃ（ＣＨ3）2−、−ＣＯ−、−Ｏ−、−ＳＯ2−又は−Ｃ（ＣＦ3）2−を表す。前記オリゴマー又はポリマーは、一般式（Ｉ’）で表される構造のみから構成されていてもよいし、一般式（Ｉ’）で表される構造を２０％以上含む構造によって構成されていてもよい。
【００８２】
【化１７】
2007286597.tif 000018
【００８３】
一般式（ａ）で表されるオキサジン化合物としては、例えば以下のオキサジン化合物が挙げられる。
【００８４】
【化１８】
2007286597.tif 000019
【００８５】
式中、Ｒ1は炭素数１〜３０のアルキル、ビニル基を有する有機基が好ましく、炭素数１〜２０のアルキル、アリルがさらに好ましい。
【００８６】
一般式（ｂ）で表されるオキサジン化合物としては、例えば以下のオキサジン化合物が挙げられる。
【００８７】
【化１９】
2007286597.tif 000020
【００８８】
式中、Ｒ1は炭素数１〜３０のアルキル、ビニル基を有する有機基が好ましく、炭素数１〜２０のアルキル、アリルがさらに好ましい。
【００８９】
一般式（ｃ）で表されるオキサジン化合物としては、下記一般式（Ｉ）で表されるオキサジン化合物が挙げられる。
【００９０】
【化２０】
2007286597.tif 000021
【００９１】
前記一般式（Ｉ）中、Ｒ1及びＲ2は炭素数１〜３０の有機基、Ｒ3からＲ6は水素又は炭素数１〜６の炭化水素基、Ｘは単結合、−ＣＨ2−、−Ｃ（ＣＨ3）2−、−ＣＯ−、−Ｏ−、−ＳＯ2−又は−Ｃ（ＣＦ3）2−を表す。前記一般式（Ｉ）で表されるオキサジン化合物としては、例えば以下のオキサジン化合物が挙げられる。
【００９２】
【化２１】
2007286597.tif 000022
2007286597.tif 000023
【００９３】
式中、Ｒ1は炭素数１〜３０のアルキル、ビニル基を有する有機基が好ましく、炭素数１〜２０のアルキル、アリルがさらに好ましい。
【００９４】
一般式（ｄ）で表されるオキサジン化合物しては、例えば以下のオキサジン化合物が挙げられる。
【００９５】
【化２２】
2007286597.tif 000024
【００９６】
一般式（ｅ）で表されるオキサジン化合物としては、例えば以下のオキサジン化合物が挙げられる。
【００９７】
【化２３】
2007286597.tif 000025
【００９８】
一般式（ｆ）で表されるオキサジン化合物としては、例えば以下のオキサジン化合物が挙げられる。
【００９９】
【化２４】
2007286597.tif 000026
2007286597.tif 000027
【０１００】
これらのうち、より好ましくは、式（ｂ−１）、式（ｃ−１）〜式（ｃ−３）、式（ｃ−５）、式（ｃ−７）、式（ｃ−９）、式（ｄ−１）〜式（ｄ−６）、式（ｅ−３）、式（ｅ−４）、式（ｆ−２）〜式（ｆ−４）で表されるオキサジン化合物が挙げられる。
【０１０１】
前記オキサジン化合物の製造法は、国際公開２００４／００９７０８号パンフレット、特開平１１−１２２５８号公報、特開２００４−３５２６７０号公報に記載の方法と同様の方法で製造することができる。
【０１０２】
例えば一般式（ａ）で表されるオキサジン化合物は、フェノール化合物と１級アミンとアルデヒドとを反応させることによって得られる（国際公開２００４／００９７０８号パンフレット参照）。
【０１０３】
また一般式（ｂ）で表されるオキサジン化合物は、１級アミンをホルムアルデヒドへ徐々に加える方法により反応させたのち、ナフトール系水酸基を有する化合物を加えて反応させることによって得られる（国際公開２００４／００９７０８号パンフレット参照）。
【０１０４】
また一般式（ｃ）で表されるオキサジン化合物は、有機溶媒中でフェノール化合物１モル、そのフェノール性水酸基１個に対し少なくとも２モル以上のアルデヒド、及び１モルの一級アミンを、２級脂肪族アミン、３級脂肪族アミン又は塩基性含窒素複素環化合物の存在下で反応させることによって得られる（国際公開２００４／００９７０８号パンフレット及び特開平１１−１２２５８号公報参照）。
【０１０５】
また一般式（ｄ）〜（ｆ）で表されるオキサジン化合物は、４，４’−ジアミノジフェニルメタン等の、複数のベンゼン環とそれらを結合する有機基とを有するジアミン、ホルマリン等のアルデヒド、及びフェノールを、ｎ−ブタノール中、９０℃以上の温度で脱水縮合反応させることにより得られる（特開２００４−３５２６７０号公報参照）。
【０１０６】
前記一般式（Ｉ’）で表される構造を構成単位に含むオキサジン化合物について、より好ましくはＲ1には単結合が挙げられ、Ｒ2には４，４’−ビフェニルメタンが挙げられ、Ｒ3〜Ｒ6には水素が挙げられ、Ｘには−ＣＨ2−、−Ｃ（ＣＨ3）2−、−ＣＯ−、−Ｏ−、−ＳＯ2−が挙げられる。前記一般式（Ｉ’）で表される構造を構成単位に含むオキサジン化合物としては、例えば以下のポリマー（下記式中、ｎは３〜５０）が挙げられる。
【０１０７】
【化２５】
2007286597.tif 000028
【０１０８】
前記一般式（Ｉ’）で表される構造を構成単位に含むオキサジン化合物は、重合反応に
よってこの構成単位を形成する一又は二以上の前駆化合物、及び必要に応じて選ばれるその他の重合性化合物をモノマーに含む重合反応によって得ることができる。例えば、一般式（Ｉ’）のＲ1及びＲ2の一方又は両方に重合可能な官能基を導入した化合物をモノマーに含む重合反応や、オキサジンの窒素と結合してＲ1及びＲ2の一方又は両方となる化合物とＲ1及びＲ2の一方又は両方を有さない前記オキサジン化合物とをモノマーに含む重合反応によって得られる。
【０１０９】
＜２．本発明におけるヘテロ環構造を有する化合物＞
本発明に用いられるヘテロ環構造を有する化合物（以下、「ヘテロ環化合物」ともいう）は、オキシラン、オキセタン、チイラン、アジリジン、及びオキサゾリンからなる群から選ばれる一又は二以上のヘテロ環構造を有する。前記ヘテロ環化合物は、前記ヘテロ環構造を有する一種類の化合物であってもよいし、二種以上の化合物であっても良い。前記ヘテロ環化合物は、一つの化合物中にヘテロ環構造を一種だけ有していてもよいし、二種以上有していてもよい。また前記ヘテロ環化合物は、一つの化合物中に前記ヘテロ環構造を一個有していれば良いが、二個以上有することが好ましい。
【０１１０】
またヘテロ環化合物は、ヘテロ環構造を側鎖に有する重合体であってもよいし、共重合体であってもよい。ヘテロ環構造を側鎖に有する重合体は、ヘテロ環構造を側鎖に有するモノマーの単独重合体であってもよいし、ヘテロ環構造を側鎖に有するモノマーとヘテロ環構造を有しないモノマーとの共重合体であってもよい。ヘテロ環構造を側鎖に有する共重合体は、ヘテロ環構造を側鎖に有する二種以上のモノマーの共重合体であってもよいし、ヘテロ環構造を側鎖に有する二種以上のモノマーとヘテロ環構造を有しないモノマーとの共重合体であってもよい。
【０１１１】
本発明に用いられる、オキシランを主にヘテロ環構造として有するヘテロ環化合物（以下、「オキシラン化合物」とも言う）、オキセタンを主にヘテロ環構造として有するヘテロ環化合物（以下、「オキセタン化合物」とも言う）、チイランを主にヘテロ環構造として有するヘテロ環化合物（以下、「チイラン化合物」とも言う）、アジリジンを主にヘテロ環構造として有するヘテロ環化合物（以下、「アジリジン化合物」とも言う）、及びオキサゾリンを主にヘテロ環構造として有するヘテロ環化合物（以下、「オキサゾリン化合物」とも言う）は、本発明に用いられるポリアミック酸又はその誘導体を溶解させる溶媒に可溶であることが好ましい。
【０１１２】
オキセタン化合物としては、ビス［（３−エチル−３−オキセタニルメトキシ）メチル］ベンゼン、ビス［（３−エチル−３−オキセタニルメトキシ）メチル−フェニル］メタン、ビス［（３−エチル−３−オキセタニルメトキシ）メチル−フェニル］エーテル、ビス［（３−エチル−３−オキセタニルメトキシ）メチル−フェニル］プロパン、ビス［（３−エチル−３−オキセタニルメトキシ）メチル−フェニル］スルホン、ビス［（３−エチル−３−オキセタニルメトキシ）メチル−フェニル］ケトン、ビス［（３−エチル−３−オキセタニルメトキシ）メチル−フェニル］ヘキサフルオロプロパン、トリ［（３−エチル−３−オキセタニルメトキシ）メチル］ベンゼン、及びテトラ［（３−エチル−３−オキセタニルメトキシ）メチル］ベンゼン等が挙げられる。これらの他、オキセタニルを有するオリゴマーやポリマーも挙げることができる。
【０１１３】
チイラン化合物としては、フェニルグリシジルエーテル、ブチルグリシジルエーテル、３，３，３−トリフルオロメチルプロピレンオキシド、スチレンオキシド、ヘキサフルオロプロピレンオキシド、シクロヘキセンオキシド、Ｎ−グリシジルフタルイミド、（ノナフルオロ−Ｎ−ブチル）エポキシド、パーフルオロエチルグリシジルエーテル、エピクロロヒドリン、エピブロモヒドリン、Ｎ，Ｎ−ジグリシジルアニリン、及び３−［２−（パーフルオロヘキシル）エトキシ］−１，２−エポキシプロパン、エチレングリコールジグ
リシジルエーテル、ポリエチレングリコールジグリシジルエーテル、プロピレングリコールジグリシジルエーテル、トリプロピレングリコールジグリシジルエーテル、ポリプロピレングリコールジグリシジルエーテル、ネオペンチルグリコールジグリシジルエーテル、１，６−ヘキサンジオールジグリシジルエーテル、グリセリンジグリシジルエーテル、２，２−ジブロモネオペンチルグリコールジグリシジルエーテル、及び３−（Ｎ，Ｎ−ジグリシジル）アミノプロピルトリメトキシシラン、１，３，５，６−テトラグリシジル−２，４−ヘキサンジオール、Ｎ，Ｎ，Ｎ’，Ｎ’−テトラグリシジル−ｍ−キシレンジアミン、１，３−ビス（Ｎ，Ｎ−ジグリシジルアミノメチル）シクロヘキサン、Ｎ，Ｎ，Ｎ’，Ｎ’−テトラグリシジル−４，４’−ジアミノジフェニルメタン、及び３−（Ｎ−アリル−Ｎ−グリシジル）アミノプロピルトリメトキシシランにおけるグリシジル基の酸素を、例えばＪ．Ｏｒｇ．Ｃｈｅｍ．，２８，２２９（１９６３）に記載されている方法に従って硫黄に置換し、前記グリシジル基をエチレンスルフィド基に置換した化合物等が挙げられる。
【０１１４】
アジリジニル化合物としては、２，４，６−トリス（１’−アジリジニル）−１，３，５−トリアジン、ω−アジリジニルプロピオン酸−２，２−ジヒドロキシメチル−ブタノールトリエステル、２，４，６−トリス（２−メチル−１−アジリジニル）−１，３，５−トリアジン、２，４，６−トリス（２−エチル−１−アジリジニル）−１，３，５−トリアジン、４，４’−ビス（エチレンイミノカルボニルアミノ）ジフェニルメタン、ビス（２−エチル−１−アジリジニル）ベンゼン−１，３−ジカルボン酸アミド、トリス（２−エチル−１−アジリジニル）ベンゼン−１，３，５−トリカルボン酸アミド、ビス（２−エチル−１−アジリジニル）セバシン酸アミド、１，６−ビス（エチレンイミノカルボニルアミノ）ヘキサン、２，４−ジエチレンウレイドトルエン、１，１’−カルボニル−ビス−エチレンイミン、ポリメチレン−ビス−エチルンユリア（Ｃ２〜Ｃ４）、及びＮ，Ｎ’−ビス（４，６−ジエチレンイミノ−１，３，５−トリアジン−２−イル）−ヘキサメチレンジアミン等が挙げられる。これらの他、アジリジニルを有するオリゴマーやポリマーも挙げることができる。
【０１１５】
オキサゾリン化合物としては、２，２’−ビス（２−オキサゾリン）、１，２，４−トリス−（２−オキサゾリニル−２）−ベンゼン、４−フラン−２−イルメチレン−２−フェニル−４Ｈ−オキサゾール−５−オン、１，４−ビス（４，５−ジヒドロ−２−オキサゾリル）ベンゼン、１，３−ビス（４，５−ジヒドロ−２−オキサゾリル）ベンゼン、２，３−ビス（４−イソプロペニル−２−オキサゾリン−２−イル）ブタン、２，２’−ビス−４−ベンジル−２−オキサゾリン、２，６−ビス（イソプロピル−２−オキサゾリン−２−イル）ピリジン、２，２’−イソプロピリデンビス（４−ｔｅｒｔ−ブチル−２−オキサゾリン）、２，２’−イソプロピリデンビス（４−フェニル−２−オキサゾリン）、２，２’−メチレンビス（４−ｔｅｒｔ−ブチル−２−オキサゾリン）、及び２，２’−メチレンビス（４−フェニル−２−オキサゾリン）等が挙げられる。これらの他、エポクロス（商品名、株式会社日本触媒製）のようなオキサゾリルを有するポリマーやオリゴマーも挙げることができる。
【０１１６】
オキシラン化合物には、分子内にオキシラニルを一又は二以上有する種々の化合物を挙げられる。分子内にオキシラニルを１つ有する化合物の例は、フェニルグリシジルエーテル、ブチルグリシジルエーテル、３，３，３−トリフルオロメチルプロピレンオキシド、スチレンオキシド、ヘキサフルオロプロピレンオキシド、シクロヘキセンオキシド、Ｎ−グリシジルフタルイミド、（ノナフルオロ−Ｎ−ブチル）エポキシド、パーフルオロエチルグリシジルエーテル、エピクロロヒドリン、エピブロモヒドリン、Ｎ，Ｎ−ジグリシジルアニリン、及び３−［２−（パーフルオロヘキシル）エトキシ］−１，２−エポキシプロパンである。
【０１１７】
分子内にオキシラニルを２つ有する化合物の例は、エチレングリコールジグリシジルエーテル、ポリエチレングリコールジグリシジルエーテル、プロピレングリコールジグリシジルエーテル、トリプロピレングリコールジグリシジルエーテル、ポリプロピレングリコールジグリシジルエーテル、ネオペンチルグリコールジグリシジルエーテル、１，６−ヘキサンジオールジグリシジルエーテル、グリセリンジグリシジルエーテル、２，２−ジブロモネオペンチルグリコールジグリシジルエーテル、３，４−エポキシシクロヘキセニルメチル−３’，４’−エポキシシクロヘキセンカルボキシレート及び３−（Ｎ，Ｎ−ジグリシジル）アミノプロピルトリメトキシシランである。
【０１１８】
分子内にオキシラニルを３つ有する化合物の例は、２−［４−（２，３−エポキシプロポキシ）フェニル］−２−［４−［１，１−ビス［４−（［２，３−エポキシプロポキシ］フェニル）］エチル］フェニル］プロパン（商品名「テクモアＶＧ３１０１Ｌ」、（三井化学）社製）である。
【０１１９】
分子内にオキシラニルを４つ有する化合物の例は、１，３，５，６−テトラグリシジル−２，４−ヘキサンジオール、Ｎ，Ｎ，Ｎ’，Ｎ’−テトラグリシジル−ｍ−キシレンジアミン、１，３−ビス（Ｎ，Ｎ−ジグリシジルアミノメチル）シクロヘキサン、Ｎ，Ｎ，Ｎ’，Ｎ’−テトラグリシジル−４，４’−ジアミノジフェニルメタン、及び３−（Ｎ−アリル−Ｎ−グリシジル）アミノプロピルトリメトキシシランである。
【０１２０】
上記の他、分子内にオキシラニルを有する化合物の例として、オキシラニルを有するオリゴマーや重合体も挙げることができる。オキシラニルを有するモノマーの具体例としては、グリシジル（メタ）アクリレート、３，４−エポキシシクロヘキシル（メタ）アクリレート、及びメチルグリシジル（メタ）アクリレートを挙げることができる。
【０１２１】
オキシラニルを有するモノマーと共重合を行う他のモノマーとの具体例としては、（メタ）アクリル酸、メチル（メタ）アクリレート、エチル（メタ）アクリレート、イソプロピル（メタ）アクリレート、ブチル（メタ）アクリレート、ｉｓｏ−ブチル（メタ）アクリレート、ｔ−ブチル（メタ）アクリレート、シクロヘキシル（メタ）アクリレート、ベンジル（メタ）アクリレート、２−ヒドロキシエチル（メタ）アクリレート、２−ヒドロキシプロピル（メタ）アクリレート、スチレン、メチルスチレン、クロルメチルスチレン、（３−エチル−３−オキセタニル）メチル（メタ）アクリレート、Ｎ−シクロヘキシルマレイミド及びＮ−フェニルマレイミド等を挙げることができる。
【０１２２】
オキシラニルを有するモノマーの重合体の好ましい具体例としては、ポリグリシジルメタクリレート等を挙げることができる。また、オキシラニルを有するモノマーと他のモノマーとの共重合体の好ましい具体例としては、Ｎ−フェニルマレイミド−グリシジルメタクリレート共重合体、Ｎ−シクロヘキシルマレイミド−グリシジルメタクリレート共重合体、ベンジルメタクリレート−グリシジルメタクリレート共重合体、ブチルメタクリレート−グリシジルメタクリレート共重合体、２−ヒドロキシエチルメタクリレート−グリシジルメタクリレート共重合体、（３−エチル−３−オキセタニル）メチルメタクリレート−グリシジルメタクリレート共重合体及びスチレン−グリシジルメタクリレート共重合体を挙げることができる。
【０１２３】
これら例の中でも、Ｎ，Ｎ，Ｎ’，Ｎ’−テトラグリシジル−ｍ−キシレンジアミン、１，３−ビス（Ｎ，Ｎ−ジグリシジルアミノメチル）シクロヘキサン、Ｎ，Ｎ，Ｎ’，Ｎ’−テトラグリシジル−４，４’−ジアミノジフェニルメタン、商品名「テクモアＶＧ３１０１Ｌ」、３，４−エポキシシクロヘキセニルメチル−３’，４’−エポキシシクロヘキセンカルボキシレート及びＮ−フェニルマレイミド−グリシジルメタクリレート共重合体が特に好ましい。
【０１２４】
＜３．本発明におけるポリアミック酸又はその誘導体＞
ポリアミック酸又はその誘導体は、酸成分としてテトラカルボン酸二無水物とアミン成分としてジアミンとを用いて得られる反応生成物である。本発明では、このようなポリアミック酸又はその誘導体を用いることができる。
【０１２５】
本発明におけるポリアミック酸又はその誘導体における前記ポリアミック酸の誘導体とは、後述する液晶配向剤としたときに溶媒に溶解した形態であり、その液晶配向剤を後述する液晶配向膜としたときに、ポリイミドを主成分とする液晶配向膜を形成することができる成分である。このようなポリアミック酸の誘導体としては、例えば可溶性ポリイミド、ポリアミック酸エステル、及びポリアミック酸アミド等が挙げられ、より具体的には１）ポリアミック酸の全てのアミノとカルボキシルとが脱水閉環反応したポリイミド、２）部分的に脱水閉環反応した部分ポリイミド、３）ポリアミック酸のカルボキシルがエステルに変換されたポリアミック酸エステル、４）テトラカルボン酸二無水物化合物に含まれる酸二無水物の一部を有機ジカルボン酸に置き換えて反応させて得られたポリアミック酸−ポリアミド共重合体、さらに５）該ポリアミック酸−ポリアミド共重合体の一部又は全部を脱水閉環反応させたポリアミドイミドを含む。
【０１２６】
前記ポリアミック酸及びその誘導体は、テトラカルボン酸二無水物とジアミンとの反応によって得ることができる。本発明におけるテトラカルボン酸二無水物は、一種又は二種以上のテトラカルボン酸二無水物を用いるが、テトラカルボン酸二無水物の一部はジカルボン酸に置き換えられていてもよい。ここでテトラカルボン酸二無水物に対するジカルボン酸の比率は、１０モル％以下にすることが好ましい。本発明の液晶配向剤には、前記ポリアミック酸又はその誘導体のいずれかを含んでいればよいが、これら両方を含んでいてもよい。
【０１２７】
本発明におけるジアミンは、一種又は二種以上のジアミンを用いるが、ジアミンの一部はモノアミンに置き換えられていてもよい。ここでジアミンに対するモノアミンの比率は、１０モル％以下にすることが好ましい。
【０１２８】
前記テトラカルボン酸二無水物には、テトラカルボン酸二無水物の中から任意に選択される一又は二以上の化合物を用いることができる。前記テトラカルボン酸二無水物は、酸のＡ成分として用いる１）芳香族テトラカルボン酸二無水物、酸のＢ成分として用いる２）脂肪族テトラカルボン酸二無水物及び脂環式テトラカルボン酸二無水物のいずれか一種又は二種以上であってもよい。
【０１２９】
なお、本発明におけるポリアミック酸又はその誘導体が液晶配向剤の成分として使用されるためには、溶媒に可溶な形態をとることが好ましい。本発明におけるポリアミック酸又はその誘導体を該可溶な形態とするために、酸成分として用いるテトラカルボン酸二無水物を適宜に選択することが好ましい。
【０１３０】
ここで、酸のＡ成分として用いる１）芳香族テトラカルボン酸二無水物としては、例えば下記式（１）〜（１３）で表される酸二無水物が具体例として挙げられる。下記の芳香族テトラカルボン酸二無水物のうち、より好ましくは式（１）、（２）、（５）、（６）及び（７）で表される酸二無水物が挙げられ、最も好ましくは式（１）で表されるピロメリット酸二無水物が挙げられる。
【０１３１】
【化２６】
2007286597.tif 000029
【０１３２】
また、酸のＢ成分として用いる前記２）脂肪族テトラカルボン酸二無水物及び脂環式テトラカルボン酸二無水物としては、例えば下記式（１４）〜（６２）で表される酸二無水物が具体的に例示される。
【０１３３】
【化２７】
2007286597.tif 000030
2007286597.tif 000031
2007286597.tif 000032
【０１３４】
上記のテトラカルボン酸二無水物のうち、より好ましくは式（１４）〜（２９）、式（６０）で表される酸二無水物が挙げられ、特に好ましくは式（１４）で表される１，２，３，４−シクロブタンテトラカルボン酸二無水物が挙げられる。
【０１３５】
また本発明におけるポリアミック酸又はその誘導体を、溶媒に可溶性なポリイミドとするには、式（１９）、式（２０）、式（２７）〜（２９）、式（６０）で表される酸二無水物を用いることが好ましい。
【０１３６】
本発明におけるテトラカルボン酸二無水物は、式（１）〜（６２）で表されるテトラカルボン酸二無水物を一種単独で用いることもできるし、二種以上を組み合わせて用いることもできる。芳香族テトラカルボン酸二無水物と、脂肪族テトラカルボン酸二無水物及び脂環式テトラカルボン酸二無水物の一種又は二種以上（特に好ましくは、ピロメリット酸二無水物、１，２，３，４−シクロブタンテトラカルボン酸二無水物）とを用いた、本発明におけるテトラカルボン酸二無水物から合成されるポリアミック酸又はその誘導体を含有する液晶配向剤を用いて形成される液晶配向膜は、それを含む液晶表示素子に、特に良好な電圧保持率を付与することができる。
【０１３７】
さらに、本発明におけるテトラカルボン酸二無水物には、式（１）〜（６２）で表されるテトラカルボン酸二無水物以外の他のテトラカルボン酸二無水物も用いることができる。他のテトラカルボン酸二無水物は任意であるが、例えば、側鎖構造を有するテトラカルボン酸二無水物を挙げることもできる。側鎖構造を有するテトラカルボン酸二無水物を用いた、本発明におけるテトラカルボン酸二無水物から合成されるポリアミック酸又はその誘導体を含有する液晶配向剤を用いて形成される液晶配向膜は、それを含む液晶表示素子におけるプレチルト角を大きくすることができる。
【０１３８】
側鎖構造を有するテトラカルボン酸二無水物は特に限定されるものではないが、下記式（６３）、式（６４）で表されるステロイド骨格を有するものが本発明において好ましく使用され得る。
【０１３９】
【化２８】
2007286597.tif 000033
【０１４０】
なお、本発明におけるテトラカルボン酸二無水物に用い得る、前記他のテトラカルボン酸二無水物は、前述したテトラカルボン酸二無水物に限定されることなく、本発明の目的が達成される範囲内で他にも種々の形態のテトラカルボン酸二無水物が存在することはいうまでもない。このようなさらなる他のテトラカルボン酸二無水物は一種単独で、又は二種以上を組み合わせて用いられることができる。
【０１４１】
また、本発明におけるテトラカルボン酸二無水物に用いるテトラカルボン酸二無水物の一部は、カルボン酸無水物に置き換えられていてもよい。テトラカルボン酸二無水物の一部をカルボン酸無水物に置き換えることにより、重合反応のターミネーションを起こすことができ、それ以上の反応の進行を抑えることができることから、得られる重合体（ポリアミック酸又はその誘導体）の分子量を容易に制御することができる。テトラカルボン酸二無水物に対するカルボン酸無水物の比率は、本発明の効果を損なわない範囲にすればよいが、目安として全アミン量の１０モル％以下にすることが好ましい。
【０１４２】
前記の通り、本発明の液晶配向剤に含まれるポリアミック酸又はその誘導体は、テトラカルボン酸二無水物とジアミンとを反応させて得られるものである。
【０１４３】
前記ジアミンには、ジアミンの中から任意に選択される一又は二以上の化合物を用いることができる。前記ジアミンには、好ましくは一般式（ＩＩ）〜（ＶＩＩＩ）で表されるジアミンが挙げられる。
【０１４４】
【化２９】
2007286597.tif 000034
【０１４５】
式（ＩＩ）中、Ａ1は、−（ＣＨ2）m−を表す。ここでｍは１〜１２の整数を表す。また式（ＩＶ）、（ＶＩ）、（ＶＩＩＩ）中、Ａ1は独立して、単結合、−Ｏ−、−Ｓ−、−Ｓ−Ｓ−、−ＳＯ2−、−ＣＯ−、−ＣＯＮＨ−、−ＮＨＣＯ−、−Ｃ（ＣＨ3）2−、−Ｃ（ＣＦ3）2−、−（ＣＨ2）m−、−Ｏ−（ＣＨ2）m−Ｏ−、−Ｓ−（ＣＨ2）m−Ｓ−を表す。ここでｍは１〜１２の整数を表す。
【０１４６】
また式（ＶＩＩ）及び（ＶＩＩＩ）中、Ａ2は、独立して単結合、−Ｏ−、−Ｓ−、−ＣＯ−、−Ｃ（ＣＨ3）2−、−Ｃ（ＣＦ3）2−又は炭素数１〜３のアルキレンを表す。さらに式（ＩＩＩ）〜（ＶＩＩＩ）中のシクロヘキサン環又はベンゼン環に結合している水素は、独立して−Ｆ、−ＣＨ3、−ＯＨ、−ＣＯＯＨ、−ＳＯ3Ｈ、−ＰＯ3Ｈ2、ベンジル又は４−ヒドロキシベンジルと置き換えられていてもよい。
【０１４７】
一般式（ＩＩ）で表されるジアミンとしては、例えば式（ＩＩ−１）〜（ＩＩ−３）で表されるジアミンが挙げられる。
【０１４８】
【化３０】
2007286597.tif 000035
【０１４９】
一般式（ＩＩＩ）で表されるジアミンとしては、例えば式（ＩＩＩ−１）、（ＩＩＩ−２）で表されるジアミンが挙げられる。
【０１５０】
【化３１】
2007286597.tif 000036
【０１５１】
一般式（ＩＶ）で表されるジアミンとしては、例えば式（ＩＶ−１）〜（ＩＶ−３）で表されるジアミンが挙げられる。
【０１５２】
【化３２】
2007286597.tif 000037
【０１５３】
一般式（Ｖ）で表されるジアミンとしては、例えば式（Ｖ−１）〜（Ｖ−１６）で表されるジアミンが挙げられる。
【０１５４】
【化３３】
2007286597.tif 000038
【０１５５】
一般式（ＶＩ）で表されるジアミンとしては、例えば式（ＶＩ−１）〜（ＶＩ−３２）で表されるジアミンが挙げられる。
【０１５６】
【化３４】
2007286597.tif 000039
2007286597.tif 000040
【０１５７】
一般式（ＶＩＩ）で表されるジアミンとしては、例えば式（ＶＩＩ−１）〜（ＶＩＩ−６）で表されるジアミンが挙げられる。
【０１５８】
【化３５】
2007286597.tif 000041
【０１５９】
一般式（ＶＩＩＩ）で表されるジアミンとしては、例えば式（ＶＩＩＩ−１）〜（ＶＩＩＩ−１１）で表されるジアミンが挙げられる。
【０１６０】
【化３６】
2007286597.tif 000042
【０１６１】
これらのうち、より好ましくは、式（Ｖ−１）〜（Ｖ−５）、式（Ｖ−１５）、式（Ｖ−１６）、式（ＶＩ−１）〜（ＶＩ−１２）、式（ＶＩ−２６）、式（ＶＩ−２７）、式（ＶＩ−３１）、式（ＶＩＩ−１）、式（ＶＩＩ−２）、式（ＶＩＩ−６）、式（ＶＩＩＩ−１）〜（ＶＩＩＩ−５）で表されるジアミンが挙げられ、最も好ましくは式（Ｖ−１）、式（Ｖ−２）、式（Ｖ−１５）、式（Ｖ−１６）、式（ＶＩ−１）〜（ＶＩ−１２）、式（ＶＩ−３１）、式（ＶＩＩＩ−２）で表されるジアミンが挙げられる。
【０１６２】
本発明におけるジアミンには、前記一般式（ＩＩ）〜（ＶＩＩＩ）で表されるジアミンを一種単独で用いてもよく、二種以上を用いてもよい。本発明におけるジアミンの前記一般式（ＩＩ）〜（ＶＩＩＩ）で表されるジアミンのモル比は、選択された前記一般式（ＩＩ）〜（ＶＩＩＩ）で表されるジアミンの構造と、所望する電圧保持率に応じて調整すればよく、１〜１００％であることが好ましく、５〜８０％であることがより好ましい。
【０１６３】
前記の通り、本発明におけるジアミンには一種又は二種以上のジアミンを用いるが、特にＶＡ型液晶表示素子、ＯＣＢ型液晶表示素子、ＳＴＮ型液晶表示素子等の大きなプレチルト角が要求されるような用途では、側鎖構造を有するジアミンを用いることが好ましい。
【０１６４】
本明細書において、側鎖構造を有するジアミンとは二つのアミノ基を結ぶ置換基を主鎖としたときに、主鎖から分岐する、所望のプレチルト角を発現させることができる置換基（側鎖）を有するジアミンを意味する。すなわち、側鎖構造を有するジアミンは、テトラカルボン酸二無水物と反応することで、高分子主鎖に対して側鎖基を有するポリアミック酸又はポリイミド（分岐ポリアミック酸又は分岐ポリイミド）を提供することができる。このような高分子主鎖に対して側鎖基を有するポリアミック酸又はポリイミドを含有する
液晶配向剤から形成される液晶配向膜は、液晶表示素子におけるプレチルト角を大きくすることができる。このことは、例えば、前記特許文献１（特開平１１−１９３３４５号公報）に記載されている。
【０１６５】
従って、側鎖構造を有するジアミンにおける側鎖は、要求されるプレチルト角に応じて適宜選択すればよい。例えば、該側鎖は炭素数３以上の基が好ましく挙げられる。具体的には、
１）置換基を有していてもよいフェニル、置換基を有していてもよいシクロヘキシルフェニレン、置換基を有していてもよいビス（シクロヘキシル）フェニレン、又は炭素数３以上のアルキル、アルケニル若しくはアルキニル、
２）置換基を有していてもよいフェニルオキシ、置換基を有していてもよいシクロヘキシルオキシ、置換基を有していてもよいビス（シクロヘキシル）オキシ、置換基を有していてもよいフェニルシクロヘキシルオキシ、置換基を有していてもよいシクロヘキシルフェニルオキシ、又は炭素数３以上のアルキルオキシ、アルケニルオキシ若しくはアルキニルオキシ、
３）フェニルカルボニル、又は炭素数３以上のアルキルカルボニル、アルケニルカルボニル若しくはアルキニルカルボニル、
４）フェニルカルボニルオキシ、又は炭素数３以上のアルキルカルボニルオキシ、アルケニルカルボニルオキシ若しくはアルキニルカルボニルオキシ、
５）置換基を有していてもよいフェニルオキシカルボニル、置換基を有していてもよいシクロヘキシルオキシカルボニル、置換基を有していてもよいビス（シクロヘキシル）オキシカルボニル、置換基を有していてもよいビス（シクロヘキシル）フェニルオキシカルボニル、置換基を有していてもよいシクロヘキシルビス（フェニル）オキシカルボニル、又は炭素数３以上のアルキルオキシカルボニル、アルケニルオキシカルボニル若しくはアルキニルオキシカルボニル、
６）フェニルアミノカルボニル、又は炭素数３以上のアルキルアミノカルボニル、アルケニルアミノカルボニル若しくはアルキニルアミノカルボニル、
７）炭素数３以上の環状アルキレン、
８）置換基を有していてもよいシクロヘキシルアルキレン、置換基を有していてもよいフェニルアルキレン、置換基を有していてもよいビス（シクロヘキシル）アルキレン、置換基を有していてもよいシクロヘキシルフェニルアルキレン、置換基を有していてもよいビス（シクロヘキシル）フェニルアルキレン、置換基を有していてもよいフェニルアルキルオキシ、アルキルフェニルオキシカルボニル、又はアルキルビフェニリルオキシカルボニル、
９）アルキル、フッ素置換アルキル、又はアルコキシによって置換されたフェニル又はシクロヘキシル、及び、
１０）二個以上のベンゼン環又はシクロヘキサン環が単結合し、又は、−Ｏ−、−ＣＯＯ−、−ＯＣＯ−、−ＣＯＮＨ−若しくは炭素数１〜３のアルキレンを介して結合した、アルキル、フッ素置換アルキル、又はアルコキシによって置換された環集合基、又はステロイド骨格を有する基等が挙げられるが、これに限定されない。
【０１６６】
ここで、「置換基」としては、アルキル、アルコキシ、又はアルコキシアルキル等を挙げることができる。
【０１６７】
また、ビス（シクロヘキシル）、又はビス（フェニル）は、アルキレンによって中断されていてもよい。
【０１６８】
なお、本明細書において、「アルキル」、「アルケニル」、「アルキニル」というときは、線状でもよいし、枝分かれでもよい。
【０１６９】
本発明に用いられる側鎖構造を有するジアミンとしては、具体的には一般式（ＩＸ）、（ＸＩ）〜（ＸＩＶ）で表されるジアミンが挙げられる。
【０１７０】
【化３７】
2007286597.tif 000043
【０１７１】
式（ＩＸ）中、Ａ3は、単結合、−Ｏ−、−ＣＯＯ−、−ＯＣＯ−、−ＣＯ−、−ＣＯＮＨ−又は−（ＣＨ2）m−を表す。ここでｍは１〜６の整数を表す。Ｒ7は、ステロイド骨格を有する基、下記一般式（Ｘ）で表される基、炭素数１〜３０のアルキルを表す。該アルキルにおいては、独立して、任意の−ＣＨ2−が−ＣＦ2−、−ＣＨＦ−、−Ｏ−、−ＣＨ＝ＣＨ−又は−Ｃ≡Ｃ−で置き換えられていてもよく、−ＣＨ3が−ＣＨ2Ｆ、−ＣＨＦ2又は−ＣＦ3で置き換えられていてもよい。ただし該アルキルにおいて−Ｏ−は隣り合わない。
【０１７２】
【化３８】
2007286597.tif 000044
【０１７３】
式（Ｘ）において、Ａ4及びＡ5はそれぞれ独立して、単結合、−Ｏ−、−ＣＯＯ−、−ＯＣＯ−、−ＣＯＮＨ−、−ＣＨ＝ＣＨ−又は炭素数１〜２０のアルキレンを表す。Ｒ8及びＲ9はそれぞれ独立して、−Ｆ又は−ＣＨ3を表す。環Ｓは１，４−フェニレン、１，４−シクロヘキシレン、１，３−ジオキサン−２，５−ジイル、ピリミジン−２，５−ジイル、ピリジン−２，５−ジイル、ナフタレン−１，５−ジイル、ナフタレン−２，７−ジイル又はアントラセン−９，１０−ジイルを表す。Ｒ10は−Ｆ、炭素数１〜３０のアルキル、炭素数１〜３０のフッ素置換アルキル、炭素数１〜３０のアルコキシ、−ＣＮ、−ＯＣＨ2Ｆ、−ＯＣＨＦ2又は−ＯＣＦ3を表す。またａ及びｂはそれぞれ独立して０〜４の整数を表し、ａ又はｂが２〜４であるとき隣り合うＡ4又はＡ5は異なる基であり、ｃ、ｄ及びｅはそれぞれ独立して０〜３の整数を表し、ｅが２又は３であるとき複数の環Ｓは同一の基であっても異なる基であってもよい。ｆ及びｇはそれぞれ独立して０〜２の整数を表し、かつｃ＋ｄ＋ｅ≧１である。
【０１７４】
【化３９】
2007286597.tif 000045
【０１７５】
式（ＸＩ）中、ステロイド骨格を形成する炭素に結合している水素は、独立して−ＣＨ3と置き換えられていてもよい。式（ＸＩ）及び（ＸＩＩ）中、Ｒ11はそれぞれ独立して、−Ｈ又は−ＣＨ3を表し、Ｒ12は、−Ｈ又は炭素数１〜２０のアルキル若しくはアルケニルを表す。Ａ6はそれぞれ独立して、単結合、−Ｃ（＝Ｏ）−又は−ＣＨ2−を表す。式（ＸＩＩ）中、Ｒ13及びＲ14はそれぞれ独立して、−Ｈ、炭素数１〜２０のアルキル又はフェニルを表す。
【０１７６】
【化４０】
2007286597.tif 000046
【０１７７】
式（ＸＩＩＩ）中、Ｒ15は−Ｈ又は炭素数１〜３０のアルキルを表す。該アルキルのうち炭素数２〜３０のアルキルの任意の−ＣＨ2−は、独立して−Ｏ−、−ＣＨ＝ＣＨ−又は−Ｃ≡Ｃ−で置き換えられてもよい。ただし該アルキルにおいて−Ｏ−は隣り合わない。式（ＸＩＩＩ）及び（ＸＩＶ）中、Ａ7は独立して−Ｏ−又は炭素数１〜６のアルキレンを表す。式（ＸＩＩＩ）中、Ａ8は単結合又は炭素数１〜３のアルキレンを表す。環Ｔは１，４−フェニレン又は１，４−シクロヘキシレンを表す。ｈは０又は１を表す。式（ＸＩＶ）中、Ｒ16は炭素数６〜２２のアルキルを表し、Ｒ17は−Ｈ又は炭素数１〜２２のアルキルを表す。
【０１７８】
前記一般式（ＩＸ）において、二つのアミノ基はフェニル環の炭素に結合しているが、好ましくは、二つのアミノ基の結合位置関係は、メタ又はパラであることが好ましい。さらに二つのアミノ基はそれぞれ、「Ｒ7−Ａ3−」の結合位置を１位としたときに３位と５位、又は２位と５位に結合していることが好ましい。
【０１７９】
一般式（ＩＸ）で表されるジアミンとしては、例えば下記一般式又は構造式（ＩＸ−１
）〜（ＩＸ−４８）で表されるジアミンが挙げられる。
【０１８０】
【化４１】
2007286597.tif 000047
【０１８１】
式中、Ｒ18は炭素数３〜３０のアルキル又は炭素数３〜３０のアルコキシが好ましく、炭素数５〜２５のアルキル又は炭素数５〜２５のアルコキシがさらに好ましい。また、Ｒ19は炭素数１〜３０のアルキル又は炭素数１〜３０のアルコキシが好ましく、炭素数３〜２５のアルキル又は炭素数３〜２５のアルコキシがさらに好ましい。
【０１８２】
【化４２】
2007286597.tif 000048
【０１８３】
式（ＩＸ−１２）〜（ＩＸ−１５）においてＲ20は炭素数４〜３０のアルキルが好ましく、炭素数６〜２５のアルキルがさらに好ましい。式（ＩＸ−１６）及び（ＩＸ−１７）においてＲ21は炭素数６〜３０のアルキルが好ましく、炭素数８〜２５のアルキルがさらに好ましい。
【０１８４】
【化４３】
2007286597.tif 000049
2007286597.tif 000050
【０１８５】
式（ＩＸ−１８）〜（ＩＸ−３８）において、Ｒ22は炭素数１〜３０のアルキル、炭素数１〜３０のアルコキシが好ましく、炭素数３〜２５のアルキル又は炭素数３〜２５のアルコキシがさらに好ましい。Ｒ23は−Ｈ、−Ｆ、炭素数１〜３０のアルキル、炭素数１〜３０のアルコキシ、−ＣＮ、−ＯＣＨ2Ｆ、−ＯＣＨＦ2又は−ＯＣＦ3が好ましく、炭素数３〜２５のアルキル又は炭素数３〜２５のアルコキシがさらに好ましい。Ａ9は炭素数１〜２０のアルキレンを表す。
【０１８６】
【化４４】
2007286597.tif 000051
【０１８７】
これらのうち、好ましくは、式（ＩＸ−１）〜式（ＩＸ−１１）で表されるジアミンが挙げられる。より好ましくは、式（ＩＸ−２）、式（ＩＸ−４）、式（ＩＸ−５）、式（ＩＸ−６）で表されるジアミンが挙げられる。
【０１８８】
前記一般式（ＸＩ）において、二つの「ＮＨ2−Ｐｈ−Ａ6−Ｏ−」の一方はステロイド核の３位に結合し、もう一方は６位に結合していることが好ましい。また、二つのアミノ基はそれぞれ、フェニル環炭素に結合しており、Ａ6の結合位置に対して、メタ又はパラに結合していることが好ましい。
【０１８９】
一般式（ＸＩ）で表されるジアミンとしては、例えば式（ＸＩ−１）〜（ＸＩ−４）で
表されるジアミンが挙げられる。
【０１９０】
【化４５】
2007286597.tif 000052
【０１９１】
一般式（ＸＩＩ）において、二つの「ＮＨ2−（Ｒ14−）Ｐｈ−Ａ6−Ｏ−」は、それぞれフェニル環の炭素に結合しているが、好ましくはステロイド核が結合している炭素に対してメタ又はパラの炭素に結合している。また、二つのアミノ基はそれぞれフェニル環炭素に結合しているが、Ａ6に対してメタ又はパラに結合していることが好ましい。
【０１９２】
一般式（ＸＩＩ）で表されるジアミンとしては、例えば式（ＸＩＩ−１）〜（ＸＩＩ−８）で表されるジアミンが挙げられる。
【０１９３】
【化４６】
2007286597.tif 000053
【０１９４】
前記一般式（ＸＩＩＩ）において、二つのアミノ基はそれぞれフェニル環の炭素に結合しているが、Ａ7に対してメタ又はパラに結合していることが好ましい。
【０１９５】
一般式（ＸＩＩＩ）で表されるジアミンとしては、例えば式（ＸＩＩＩ−１）〜（ＸＩＩＩ−９）で表されるジアミンが挙げられる。
【０１９６】
【化４７】
2007286597.tif 000054
【０１９７】
式中、Ｒ24は−Ｈ、炭素数１〜３０のアルキル基が好ましく、Ｒ25は−Ｈ、炭素数１〜２０のアルキル基がさらに好ましい。
【０１９８】
前記一般式（ＸＩＶ）において、二つのアミノ基はそれぞれフェニル環の炭素に結合しているが、Ａ7に対してメタ又はパラに結合していることが好ましい。
【０１９９】
一般式（ＸＩＶ）で表されるジアミンとしては、例えば式（ＸＩＶ−１）〜（ＸＩＶ−３）で表されるジアミンが挙げられる。
【０２００】
【化４８】
2007286597.tif 000055
【０２０１】
式中、Ｒ26は炭素数６〜２０のアルキル基が好ましく、Ｒ27は−Ｈ、炭素数１〜１０のアルキル基が好ましい。
【０２０２】
本発明におけるジアミンには、前記一般式（ＩＸ）〜（ＸＩＶ）で表されるジアミンを一種単独で用いてもよく、二種以上を用いてもよい。本発明におけるジアミンにおける側鎖構造を有するジアミンのモル比は、選択された側鎖構造を有するジアミンの構造と、所望するプレチルト角に応じて調整すればよく、１〜１００％であることが好ましく、１０〜１００％であることがより好ましい。
【０２０３】
さらに、本発明におけるジアミンには、一般式（ＩＩ）〜（ＶＩＩＩ）で表されるジアミン、及び一般式（ＩＸ）〜（ＸＩＶ）で表される側鎖構造を有するジアミン以外の他のジアミンを用い得る。このような他のジアミンは任意であるが、例えば、ナフタレン構造を有するナフタレン系ジアミン、フルオレン構造を有するフルオレン系ジアミン、又はシロキサン結合を有するシロキサン系ジアミン、又は一般式（ＩＸ）〜（ＸＩＶ）以外の側鎖構造を有するジアミンを挙げることができる。前記他のジアミンは、側鎖構造を有していれば前記アミンのＢ成分として、有していなければ前記アミンのＡ成分として用いてもよい。
【０２０４】
シロキサン系ジアミンは特に限定されるものではないが、下記一般式（ＸＶ）で表されるものが本発明において好ましく使用され得る。
【０２０５】
【化４９】
2007286597.tif 000056
【０２０６】
式中、Ｒ28及びＲ29は独立して炭素数１〜３のアルキル又はフェニルを表し、Ａ10は独立してメチレン、フェニレン又はアルキル置換されたフェニレンを表す。ｉは１〜６の整数を表し、ｊは１〜１０の整数を表す。
【０２０７】
一般式（ＸＶ）で表されるジアミンとしては、下記構造式（ＸＶ―１）〜（ＸＶ―７）で表されるジアミンが挙げられる。
【０２０８】
【化５０】
2007286597.tif 000057
【０２０９】
さらに、その他のジアミンは特に限定されるものではないが、例えば下記式（１’）〜（８’）で表されるものが本発明において好ましく使用され得る。
【０２１０】
【化５１】
2007286597.tif 000058
【０２１１】
式中、Ｒ30及びＲ31は独立して炭素数３〜３０のアルキル基を表す。
【０２１２】
なお、本発明におけるジアミンに用いられる、一般式（ＩＩ）〜（ＸＩＶ）以外の前記他のジアミンは、前記ジアミンに限定されることなく、本発明の目的が達成される範囲内で他にも種々の形態のジアミンが存在することはいうまでもない。また、前記他のジアミンには一種単独で、又は二種以上を組み合わせて用いることができる。
【０２１３】
本発明におけるジアミンは、ジアミンの種類及びその組み合わせを適宜選択することにより、本発明の液晶配向剤を用いて形成される液晶配向膜に、好適なプレチルト角を付与することができる。
【０２１４】
ＶＡ型液晶表示素子の場合には８０〜９０°程度の大きなプレチルト角が、ＯＣＢ型液晶表示素子の場合には７〜２０°程度のプレチルト角が、ＴＮ型液晶表示素子やＳＴＮ型液晶表示素子の場合には３〜１０°程度のプレチルト角が、及びＩＰＳ型液晶表示素子の場合には０〜３°程度の小さなプレチルト角が要求される場合が多い。従って、側鎖構造を有するジアミンを用いてプレチルト角を適宜調整することができる本発明の液晶配向剤は、任意の種類の液晶表示素子に適用することができる。
【０２１５】
前記の通り、本発明におけるジアミンに用いるジアミンの一部は、モノアミンに置き換えられていてもよい。ジアミンの一部をモノアミンに置き換えることにより、重合反応のターミネーションを起こすことができ、それ以上の反応の進行を抑えることができることから、得られる重合体（ポリアミック酸又はその誘導体）の分子量を容易に制御することができる。ジアミンに対するモノアミンの比率は、本発明の効果を損なわない範囲にすればよいが、目安として全アミン量の１０モル％以下にすることが好ましい。
【０２１６】
本発明におけるポリアミック酸及びその誘導体は、任意の重量平均分子量を有することができる。前記ポリアミック酸及びその誘導体の重量平均分子量は特に限定されないが、
液晶配向剤の成分として用いられる場合は５×１０3以上であることが好ましく、１×１０4以上であることがより好ましい。５×１０3以上の重量平均分子量を有するポリアミック酸及びその誘導体は、液晶配向膜を焼成するステップにおいて蒸発することがなく、液晶配向剤の成分として好ましい物性を有する。
【０２１７】
ここで、ポリアミック酸及びその誘導体の重量平均分子量はゲル浸透クロマトグラフィー（ＧＰＣ）法により測定される。例えば、得られたポリアミック酸及びその誘導体をジメチルホルムアミド（ＤＭＦ）でポリアミック酸濃度が約１重量％になるように希釈し、クロマトパックＣ−Ｒ７Ａ（島津製作所製）を用いて、ＤＭＦを展開溶媒としてゲル浸透クロマトグラフ分析（ＧＰＣ）法により測定し、ポリスチレン換算することにより求められる。さらに、ポリアミック酸やポリアクリル酸等のＧＰＣ測定を精度良く行うために、リン酸、塩酸、硝酸、硫酸等の無機酸やリチウムブロミド、リチウムクロリド等の無機塩をＤＭＦ溶媒に溶解させた展開溶媒を調製することがある。
【０２１８】
本発明におけるポリアミック酸及びその誘導体は、公知の方法を用いて製造することができる。例えば、原料投入口、窒素導入口、温度計、攪拌機及びコンデンサーを備えた反応容器に、一般式（ＩＩ）〜（ＸＩＶ）で表されるジアミンの一種又は二種以上と、場合によって他のジアミンから選択される一種又は二種以上のジアミン、さらに必要に応じてモノアミンの所望量を仕込む。
【０２１９】
次に、溶媒（例えばアミド系極性溶媒であるＮ−メチル−２−ピロリドンやジメチルホルムアミド等）及びテトラカルボン酸二無水物の一種又は二種以上、さらに必要に応じてカルボン酸無水物を投入する。このときテトラカルボン酸二無水物の総仕込み量は、ジアミンの総モル数とほぼ等モル（モル比０．９〜１．１程度）とすることが好ましい。
【０２２０】
攪拌下に温度０〜７０℃で１〜４８時間反応させることによりポリアミック酸の溶液を得ることができる。また、加熱して反応温度を上げる（例えば、５０〜８０℃）ことにより、分子量の小さいポリアミック酸を得ることもできる。
【０２２１】
本発明におけるポリアミック酸は、多量の貧溶媒で沈殿させ、固形分と溶媒とを濾過等により完全に分離し、ＩＲ、ＮＭＲで分析することにより同定され得る。さらには、ＫＯＨやＮａＯＨ等の強アルカリの水溶液で固形のポリアミック酸を分解後、有機溶媒で抽出し、ＧＣ、ＨＰＬＣ又はＧＣ−ＭＳで分析することにより、使用されているモノマーを同定することができる。
【０２２２】
得られたポリアミック酸の溶液は、所望の粘度に調整するために溶媒で希釈して使用することができる。
【０２２３】
また、本発明におけるポリアミック酸をポリアミック酸誘導体である可溶性ポリイミドとする場合には、ポリアミック酸溶液を、脱水剤である無水酢酸、無水プロピオン酸、無水トリフルオロ酢酸等の酸無水物、及び脱水閉環触媒であるトリエチルアミン、ピリジン、コリジン等の三級アミンと共に、温度２０〜１５０℃でイミド化反応させて得ることができる。
【０２２４】
又は、ポリアミック酸溶液から多量の貧溶媒（メタノール、エタノール、イソプロパノール等のアルコール系溶媒やグリコール系溶媒）を用いてポリアミック酸を析出させ、析出させたポリアミック酸を、トルエン、キシレン等の溶媒中で、前記と同様の脱水剤及び脱水閉環触媒と共に、温度２０〜１５０℃でイミド化反応させて得ることもできる。
【０２２５】
前記イミド化反応において、脱水剤と脱水閉環触媒の割合は０．１〜１０（モル比）で
あることが好ましい。両者の合計使用量は、使用するテトラカルボン酸二無水物に含まれる酸二無水物のトータルのモル量に対して１．５〜１０倍モルであることが好ましい。この化学的イミド化の脱水剤、触媒量、反応温度及び反応時間を調整することによって、イミド化の程度を制御し、部分ポリイミドを得ることができる。
【０２２６】
得られたポリイミドは、溶媒と分離して、後述する溶媒にオキサジン構造を有する化合物と共に再溶解させて液晶配向剤として使用することもできるし、又は溶媒と分離することなくオキサジン構造を有する化合物を添加して液晶配向剤として使用することもできる。
【０２２７】
また前記したように、本発明におけるテトラカルボン酸二無水物に用いる酸二無水物の一部は有機ジカルボン酸に置き換えられていてもよい。有機ジカルボン酸及びテトラカルボン酸二無水物を用いて本発明におけるポリアミック酸又はその誘導体を製造すると、ポリアミック酸−ポリアミド共重合体を得ることができる。ここで、テトラカルボン酸二無水物に対する有機ジカルボン酸の比率は、本発明の効果を損なわない範囲にすればよいが、目安としては、１０モル％以下にすることが好ましい。
【０２２８】
さらに、該ポリアミック酸−ポリアミド共重合体を化学的にイミド化することによってポリアミドイミドを製造することができる。
【０２２９】
＜４．本発明の液晶配向剤＞
本発明の液晶配向剤は、オキサジン構造を有する化合物、前述した本発明におけるポリアミック酸又はその誘導体を含む。また本発明の液晶配向剤は、前記ヘテロ環化合物をさらに含有していてもよい。本発明の液晶配向剤は、粘度等の物性の調整、取り扱いの容易さ、工程の簡略化等の観点から、さらに溶媒を含んでいてもよく、通常の液晶配向剤に含有される各種添加剤をさらに含んでいてもよい。
【０２３０】
前記液晶配向剤におけるオキサジン構造を有する化合物の含有率は、液晶配向剤中のポリアミック酸又はその誘導体の重量当たり、０．１〜５０重量％であることが好ましく、１〜４０重量％であることがより好ましく、１〜２０重量％であることが液晶表示素子に用いたときの電気特性の長期安定性の観点からさらに好ましい。
【０２３１】
前記ヘテロ環化合物をさらに含有する場合では、前記液晶配向剤における前記オキサジン化合物及び前記ヘテロ環化合物の含有率は、液晶配向剤中のポリアミック酸又はその誘導体の重量当たり、総量で０．１〜５０重量％であることが、液晶表示素子に用いたときの電気特性の長期安定性の観点から好ましく、１〜４０重量％であることがより好ましく、１〜２０重量％であることがさらに好ましい。前記オキサジン化合物と前記ヘテロ環化合物とを併用する場合のこれらの化合物の割合は特に限定されないが、オキサジン化合物とヘテロ環化合物との総量に対してヘテロ環化合物が１０〜１００重量％であることが、信頼性の観点から好ましい。
【０２３２】
本発明の液晶配向剤におけるポリアミック酸又はその誘導体の含有率は、液晶配向剤の基板への塗布方法によって適宜選択されることができる。例えば、通常の液晶表示素子の製造工程で用いられる印刷機（オフセット印刷機やインクジェット印刷機を含む。以下、「印刷機」と略すことがある。）で使用される液晶配向剤におけるポリアミック酸又はその誘導体の含有率は、０．５〜３０重量％であることが好ましく、より好ましくは１〜１５重量％であることが好ましいが、液晶配向剤の粘度（後述）との関係で適宜調整される。
【０２３３】
本発明に用いられる溶媒は、ポリアミック酸、可溶性ポリイミド、及びポリアミドイミ
ド等の高分子成分の製造工程や用途で通常使用されている溶媒を広く含み、使用目的に応じて適宜選択され得る。該溶媒は、１）ポリアミック酸や可溶性ポリイミドに対して易溶性である非プロトン性極性有機溶媒と、２）表面張力を変えて塗布性改善等を目的とする溶媒とを含む混合溶媒であることが好ましい。
これらの溶媒を例示すれば以下のとおりである。
【０２３４】
１）ポリアミック酸や可溶性ポリイミドに対し良溶媒である非プロトン性極性有機溶媒（以下、非プロトン性極性有機溶媒）：例えば、Ｎ−メチル−２−ピロリドン、ジメチルイミダゾリジノン、Ｎ−メチルカプロラクタム、Ｎ−メチルプロピオンアミド、Ｎ，Ｎ−ジメチルアセトアミド、ジメチルスルホキシド、Ｎ，Ｎ−ジメチルホルムアミド、Ｎ，Ｎ−ジエチルホルムアミド、ジエチルアセトアミド、γ−ブチロラクトン、γ−バレロラクトンである。これらのうち、Ｎ−メチル−２−ピロリドン、ジメチルイミダゾリジノン、γ−ブチロラクトン、γ−バレロラクトン等がさらに好ましく例示される。
【０２３５】
２）表面張力を変えて塗布性改善等を目的とした溶媒（以下、その他の溶媒）：例えば、乳酸アルキル、３−メチル−３−メトキシブタノール、テトラリン、イソホロン、エチレングリコールモノブチルエーテル等のエチレングリコールモノアルキルエーテル、ジエチレングリコールモノエチルエーテル等のジエチレングリコールモノアルキルエーテル、エチレングリコールモノアルキル又はフェニルアセテート、トリエチレングリコールモノアルキルエーテル、プロピレングリコールモノブチルエーテル等のプロピレングリコールモノアルキルエーテル、マロン酸ジエチル等のマロン酸ジアルキル、ジプロピレングリコールモノメチルエーテル等のジプロピレングリコールモノアルキルエーテル、これらアセテート類等のエステル化合物である。これらのうち、エチレングリコールモノブチルエーテル、ジエチレングリコールモノエチルエーテル、プロピレングリコールモノブチルエーテル、ジプロピレングリコールモノメチルエーテル等がさらに好ましく例示される。
【０２３６】
非プロトン性極性溶媒とその他の溶媒の種類及び割合は、液晶配向剤の印刷性、塗布性、溶解性及び保存安定性等を考慮して、適宜に設定することができる。非プロトン性極性溶媒は、その他の溶媒よりも相対的に溶解性及び保存安定性に優れ、その他の溶媒は印刷性及び塗布性に優れる傾向がある。
【０２３７】
前記の通り、本発明の液晶配向剤は各種添加剤を含有していてもよい。各種添加剤としては、ポリアミック酸及びその誘導体以外の高分子化合物、又は低分子化合物をそれぞれの目的に応じて選択して使用することができる。
【０２３８】
例えば、有機溶媒に可溶性の高分子化合物を添加剤としてもよく、それらを添加することにより、形成される液晶配向膜の電気特性や配向性を制御することができる。該高分子化合物の例としては、ポリアミド、ポリウレタン、ポリウレア、ポリエステル、ポリエポキサイド、ポリエステルポリオール、シリコーン変性ポリウレタン、シリコーン変性ポリエステル等を挙げることができる。
【０２３９】
また、低分子化合物の添加剤としては、例えば１）塗布性の向上を望むときにはかかる目的に沿った界面活性剤を、２）帯電防止の向上を必要とするときは帯電防止剤を、３）基板との密着性や耐ラビング性の向上を望むときにはシランカップリング剤やチタン系のカップリング剤を、また、４）低温でイミド化を進行させる場合はイミド化触媒を、用いることができる。
【０２４０】
前記シランカップリング剤の例としては、ビニルトリメトキシシラン、ビニルトリエトキシシラン、Ｎ−（２−アミノエチル）−３−アミノプロピルメチルジメトキシシラン、Ｎ−（２−アミノエチル）−３−アミノプロピルメチルトリメトキシシラン、パラアミノ
フェニルトリメトキシシラン、パラアミノフェニルトリエトキシシラン、メタアミノフェニルトリメトキシシラン、メタアミノフェニルトリエトキシシラン、３−アミノプロピルトリメトキシシラン、３−アミノプロピルトリエトキシシラン、３−グリシドキシプロピルトリメトキシシラン、３−グリシドキシプロピルメチルジメトキシシラン、２−（３，４−エポキシシクロヘキシル）エチルトリメトキシシラン、３−クロロプロピルメチルジメトキシシラン、３−クロロプロピルトリメトキシシラン、３−メタクリロキシプロピルトリメトキシシラン、３−メルカプトプロピルトリメトキシシラン、Ｎ−（１，３−ジメチルブチリデン）−３−（トリエトキシシリル）−１−プロピルアミン、Ｎ，Ｎ’−ビス［３−（トリメトキシシリル）プロピル］エチレンジアミン等を挙げることができる。
【０２４１】
前記イミド化触媒の例としては、トリメチルアミン、トリエチルアミン、トリプロピルアミン、トリブチルアミン等の脂肪族アミン類；Ｎ，Ｎ−ジメチルアニリン、Ｎ，Ｎ−ジエチルアニリン、メチル置換アニリン、ヒドロキシ置換アニリン等の芳香族アミン類；ピリジン、メチル置換ピリジン、ヒドロキシ置換ピリジン、キノリン、メチル置換キノリン、ヒドロキシ置換キノリン、イソキノリン、メチル置換イソキノリン、ヒドロキシ置換イソキノリン、イミダゾール、メチル置換イミダゾール、ヒドロキシ置換イミダゾール等の環式アミン類等の触媒を添加することが好ましい。特に、Ｎ，Ｎ−ジメチルアニリン、ｏ−，ｍ−，ｐ−ヒドロキシアニリン、ｏ−，ｍ−，ｐ−ヒドロキシピリジン、イソキノリン等を挙げることができる。
【０２４２】
シランカップリング剤の添加量は、通常、ポリアミック酸及びその誘導体の総重量の０〜１０重量％であり、０．１〜３重量％であることが好ましい。
【０２４３】
イミド化触媒の添加量は、通常、ポリアミック酸及びその誘導体のカルボニル基に対して０．０１〜５等量であり、０．０５〜３等量であることが好ましい。
【０２４４】
その他の添加剤の添加量は、その用途に応じて異なるが、通常、ポリアミック酸及びその誘導体の総重量の０〜３０重量％であり、０．１〜１０重量％であることが好ましい。
【０２４５】
本発明の液晶配向剤の粘度は、塗布する方法、ポリアミック酸及びその誘導体の濃度、使用するポリアミック酸及びその誘導体の種類、溶媒の種類と割合によって多種多様である。例えば、印刷機による塗布の場合は５〜１００ｍＰａ・ｓ（より好ましくは１０〜８０ｍＰａ・ｓ）であることが好ましい。５ｍＰａ・ｓより小さいと十分な膜厚を得ることが難しくなり、１００ｍＰａ・ｓを超えると印刷ムラが大きくなることがある。スピンコートによる塗布の場合は５〜２００ｍＰａ・ｓ（より好ましくは１０〜１００ｍＰａ・ｓ）が適している。
【０２４６】
液晶配向剤の粘度は回転粘度測定法により測定され、例えば回転粘度計（東機産業製ＴＶＥ−２０Ｌ型）を用いて測定（測定温度：２５℃）される。
【０２４７】
本発明の液晶配向剤の別の好ましい形態は、二種以上のポリアミック酸又はその誘導体を含む組成物である。
【０２４８】
例えば二種のポリアミック酸又はその誘導体を含む液晶配向剤であれば、該ポリアミック酸又はその誘導体の一種は、テトラカルボン酸二無水物Ｉ−１とジアミンＩ−２とを反応させて得られるポリアミック酸又はその誘導体Ｉ（以下、「ポリアミック酸Ｉ」ともいう）であり、別の一種は、テトラカルボン酸二無水物ＩＩ−１と、側鎖構造を有するジアミンを用いるジアミンＩＩ−２とを反応させて得られるポリアミック酸又はその誘導体ＩＩ（以下、「ポリアミック酸ＩＩ」ともいう）である。
【０２４９】
本発明におけるポリアミック酸Ｉ及びポリアミック酸ＩＩの組成物は、前述のポリアミック酸Ｉとポリアミック酸ＩＩを混合させることにより調製される。混合されるポリアミック酸Ｉとポリアミック酸ＩＩの重量比は、Ｉ／ＩＩ＝９９／１〜５０／５０であることが好ましく、Ｉ／ＩＩ＝９５／５〜８０／２０であることがより好ましい。該重量比は、求められるプレチルト角に応じて適宜調整されればよく、ポリアミック酸ＩＩの比率を上げればプレチルト角を大きくすることができる。
【０２５０】
本発明におけるテトラカルボン酸二無水物Ｉ−１及びテトラカルボン酸二無水物ＩＩ−１には、それぞれ独立して一種又は二種以上のテトラカルボン酸二無水物を用いる。テトラカルボン酸二無水物の一部はジカルボン酸に置き換えられていてもよい。ここでテトラカルボン酸二無水物に対するジカルボン酸の比率は、１０モル％以下にすることが好ましい。
【０２５１】
本発明におけるジアミンＩ−２及びジアミンＩＩ−２には、それぞれ独立して一種又は二種以上のジアミンを用いる。ジアミンの一部はモノアミンに置き換えられていてもよい。ここでジアミンに対するモノアミンの比率は、１０モル％以下にすることが好ましい。
【０２５２】
なお、本発明の液晶配向剤は、ポリアミック酸Ｉ及びＩＩのみを含有してもよく、ポリアミック酸Ｉ及びＩＩ以外のポリアミック酸又はその誘導体をさらに含有していてもよい。
【０２５３】
さらに、本発明におけるポリアミック酸Ｉは、テトラカルボン酸二無水物Ｉ−１と、前記一般式（ＩＩ）〜（ＶＩＩＩ）で表されるジアミンを用いるジアミンＩ−２とを反応させて得られるポリアミック酸又はその誘導体である。
【０２５４】
前記ジアミンＩ−２は一種又は二種以上のジアミンを用いるが、少なくとも前記一般式（ＩＩ）〜（ＶＩＩＩ）で表されるジアミンを用いる。前記一般式（ＩＩ）〜（ＶＩＩＩ）で表されるジアミンを用いたジアミンＩ−２とテトラカルボン酸二無水物Ｉ−１とから合成されるポリアミック酸又はその誘導体を含有する液晶配向剤を用いて形成される液晶配向膜は、それを含む液晶表示素子に、良好な電圧保持率を付与することができる。
【０２５５】
また、ジアミンＩ−２は必要に応じて任意の他のジアミンを併用してもよい。ここで、他のジアミンとしては、前記一般式（ＩＸ）〜（ＸＩＶ）で表されるジアミン、又はフルオレン系ジアミン、シロキサン系ジアミン等が挙げられる。
【０２５６】
ジアミンＩ−２における前記一般式（ＩＩ）〜（ＶＩＩＩ）で表されるジアミンのモル比は、選択された前記一般式（ＩＩ）〜（ＶＩＩＩ）で表されるジアミンの構造と、所望する電圧保持率及び長期信頼性に応じて調整すればよく、１〜１００％であることが好ましく、５〜８０％であることがより好ましい。
【０２５７】
一方、本発明におけるポリアミック酸ＩＩは、テトラカルボン酸二無水物ＩＩ−１と、側鎖構造を有するジアミンを用いたジアミンＩＩ−２とを反応させて得られるポリアミック酸又はその誘導体である。本発明における側鎖構造を有するジアミンを含むジアミンから合成されるポリアミック酸又はその誘導体を含有する液晶配向剤を用いて形成される液晶配向膜は、それを含む液晶表示素子に、好適なプレチルト角を付与することができる。
【０２５８】
ジアミンＩＩ−２には、代表的には一般式（ＩＸ）〜（ＸＩＶ）で表される一種又は二種以上のジアミンを用いるが、併用してもよいジアミンとしては、前記一般式（ＩＩ）〜（ＶＩＩＩ）で表されるジアミン、フルオレン系ジアミン、シロキサン系ジアミン等が挙げられる。
【０２５９】
本発明におけるポリアミック酸Ｉとポリアミック酸ＩＩとを組み合わせる（ブレンドする）ことにより、本発明の液晶配向剤として好ましい特性を付与することができる。
【０２６０】
具体的には、ポリアミック酸又はその誘導体の原料であるジアミンＩ−２及びＩＩ−２について、用いるジアミンの種類及びその組み合わせを適宜選択することにより、本発明の組成物を用いて形成される液晶配向膜に、さらに良好な電圧保持率及び好適なプレチルト角を付与することができる。
【０２６１】
本発明におけるポリアミック酸Ｉ及びポリアミック酸ＩＩの重量平均分子量及び分子量分布は、前述した本発明におけるポリアミック酸及びその誘導体と同様の方法で測定される。また、好ましい重量平均分子量についても前述した本発明におけるポリアミック酸及びその誘導体と同様である。
【０２６２】
本発明におけるポリアミック酸Ｉ及びポリアミック酸ＩＩは、前述した本発明におけるポリアミック酸又はその誘導体と同様にして製造することができる。
【０２６３】
＜５．本発明の液晶配向膜＞
本発明の液晶配向膜は、前述した本発明の液晶配向剤における前記ポリアミック酸又はその誘導体を、本発明の液晶配向剤の膜の状態で焼成して形成される液晶配向膜である。
【０２６４】
前記液晶配向膜は、例えば液晶表示素子用の基板、又はフッ化カルシウムやシリコン等の測定用の基板に本発明の液晶配向剤を塗布し、この液晶配向剤の膜を例えば１５０〜４００℃、好ましくは１８０〜２８０℃に加熱することによって形成することができる。ここで液晶配向膜の膜厚は、１０〜３００ｎｍであることが好ましく、３０〜１００ｎｍであることがより好ましい。また、液晶配向膜はラビング処理されていることが好ましい。
【０２６５】
前記液晶配向膜の膜厚は、液晶配向剤の粘度や液晶配向剤の塗布方法によって調整することができる。また液晶配向膜の膜厚は、段差計やエリプソメータ等の公知の膜厚測定装置によって測定することができる。さらに液晶配向膜中の成分は、必要に応じて加水分解等の処理を行い、ＩＲやＭＳ等の通常の分析手段を利用して分析することができる。例えば前記非特許文献１には、ポリアミック酸をイミド化してなる膜中のオキサジン化合物をＩＲで分析する方法が記載されている。
【０２６６】
＜６．本発明の液晶表示素子＞
本発明の液晶表示素子は、１）対向配置された一対の基板、２）前記一対の基板それぞれの対向している面に形成された本発明の液晶配向膜、及び３）前記一対の基板間に挟持された液晶層を含む。
【０２６７】
前記対向配置された一対の電極付き基板は、透明基板（例えばガラス基板）であることが好ましい。
【０２６８】
前記一対の基板の少なくとも一方又は両方の基板の表面には、液晶表示素子の形態に応じて電極が設けられる。前記電極は、基板の一面に形成される電極であれば特に限定されない。このような電極には、例えばＩＴＯや金属の蒸着膜等が挙げられる。電極は、基板の表面の全体に形成されていてもよいし、例えばパターン化されている所定の形状に形成されていてもよい。電極が設けられていない基板には基板の表面上に本発明の液晶配向膜が形成され、電極が設けられている基板には電極の上に本発明の液晶配向膜が形成される。本発明の液晶配向膜の形成については前述したとおりである。
【０２６９】
前記一対の基板間に挟持された液晶層は液晶組成物を含む。ここで液晶組成物は特に制限はされず、駆動モードに応じて、誘電率異方性が正の液晶組成物及び誘電率異方性が負の液晶組成物のいずれの組成物も用いることができる。
【０２７０】
誘電率異方性が正である好ましい液晶組成物の例は、特許第３０８６２２８号公報、特許第２６３５４３５号公報、特表平５−５０１７３５号公報、特開平８−１５７８２６号公報、特開平８−２３１９６０号公報、特開平９−２４１６４４号公報（ＥＰ８８５２７２Ａ１）、特開平９−３０２３４６号公報（ＥＰ８０６４６６Ａ１）、特開平８−１９９１６８号公報（ＥＰ７２２９９８Ａ１）、特開平９−２３５５５２号公報、特開平９−２５５９５６号公報、特開平９−２４１６４３号公報（ＥＰ８８５２７１Ａ１）、特開平１０−２０４０１６号公報（ＥＰ８４４２２９Ａ１）、特開平１０−２０４４３６号公報、特開平１０−２３１４８２号公報、特開２０００−０８７０４０公報、特開２００１−４８８２２公報等に開示されている。
【０２７１】
ＶＡ型液晶表示素子において用いられる液晶組成物は、誘電率異方性が負の各種の液晶組成物とすることができる。好ましい液晶組成物の例は、特開昭５７−１１４５３２号公報、特開平２−４７２５号公報、特開平４−２２４８８５号公報、特開平８−４０９５３号公報、特開平８−１０４８６９号公報、特開平１０−１６８０７６号公報、特開平１０−１６８４５３号公報、特開平１０−２３６９８９号公報、特開平１０−２３６９９０号公報、特開平１０−２３６９９２号公報、特開平１０−２３６９９３号公報、特開平１０−２３６９９４号公報、特開平１０−２３７０００号公報、特開平１０−２３７００４号公報、特開平１０−２３７０２４号公報、特開平１０−２３７０３５号公報、特開平１０−２３７０７５号公報、特開平１０−２３７０７６号公報、特開平１０−２３７４４８号公報（ＥＰ９６７２６１Ａ１）、特開平１０−２８７８７４号公報、特開平１０−２８７８７５号公報、特開平１０−２９１９４５号公報、特開平１１−０２９５８１号公報、特開平１１−０８００４９号公報、特開２０００−２５６３０７公報、特開２００１−０１９９６５公報、特開２００１−０７２６２６公報、特開２００１−１９２６５７公報等に開示されている。
【０２７２】
前記誘電率異方性が正又は負の液晶組成物に、一つ以上の光学活性化合物を添加して使用することも何ら差し支えない。
【０２７３】
本発明の液晶表示素子は、もちろんその他の部材を有していてもよい。例えば、薄膜トランジスタを使用したカラー表示のＴＦＴ型液晶素子においては、第１の透明基板上に薄膜トランジスタ、絶縁膜、保護膜、信号電極及び画素電極等が形成されており、第２の透明基板上に画素領域以外の光を遮断するブラックマトリクス、カラーフィルター、平坦化膜及び画素電極等を有し得る。
【０２７４】
また、ＶＡ型液晶表示素子、特にＭＶＡ型液晶表示素子においては、第１の透明基板上にドメインと称される微小な突起物が形成されている。また、基板間のセルギャップの調整用にスペーサーが形成されていてもよい。
【０２７５】
本発明の液晶表示素子は任意の方法で製作され得るが、例えば、１）前記二枚の透明基板上に液晶配向剤を塗布する工程、２）塗布された液晶配向剤を乾燥する工程、３）乾燥された液晶配向剤を脱水・閉環反応させるために必要な加熱処理をする工程、４）得られた配向膜を配向処理する工程、５）二枚の基板を張り合わせた後に、基板の間に液晶を封入する工程、又は一方の基板に液晶を滴下させた後に、もう一方の基板と張り合わせる工程を含む方法で製作される。
【０２７６】
前記液晶配向剤を塗布する工程における塗布方法としては、スピンナー法、印刷法、デ
ィッピング法、滴下法、インクジェット法等が一般に知られている。これらの方法が本発明においても適用可能である。
【０２７７】
また、前記乾燥工程及び脱水反応に必要な加熱処理を施す工程の方法として、オーブン又は赤外炉の中で加熱処理する方法、ホットプレート上で加熱処理する方法等が一般に知られている。これらの方法が本発明においても適用可能である。乾燥工程は、溶媒の蒸発が可能な範囲内の比較的低温（５０〜１４０℃）で実施することが好ましい。加熱処理の工程は一般に１５０〜３００℃程度の温度で行うことが好ましい。
【０２７８】
液晶配向膜への配向処理は、ＩＰＳ型液晶表示素子、ＯＣＢ型液晶表示素子、ＴＮ型液晶表示素子、ＳＴＮ型液晶表示素子では通常ラビング処理を行う。ＶＡ型液晶表示素子ではラビング処理を行わないことが多いが行ってもよい。
【０２７９】
次いで、一方の基板上に接着剤を塗布し貼りあわせ真空中で液晶を注入する。滴下注入法の場合には、貼りあわせる前に液晶を基板上に滴下し、その後もう一方の基板で貼りあわせる。貼りあわせに使用した接着剤を熱又は紫外線で硬化させて本発明の液晶表示素子が作製される。
【０２８０】
本発明の液晶表示素子には、偏光板（偏光フィルム）、波長板、光散乱フィルム、駆動回路等が実装されてもよい。
【実施例】
【０２８１】
以下、本発明を実施例により説明するが、本発明はこれらの実施例に限定されるものではない。なお、実施例において用いられるテトラカルボン酸二無水物、ジアミン及び溶媒の名称は、以下の略号で示されることがある。
【０２８２】
［テトラカルボン酸二無水物］
ピロメリット酸二無水物｛（１）｝：ＰＭＤＡ
１，２，３，４−シクロブタンテトラカルボン酸二無水物｛（１４）｝：ＣＢＤＡ
２，３，５−トリカルボキシシクロペンチル酢酸二無水物｛（２０）｝：ＴＣＭＰ
【０２８３】
［ジアミン］
４，４’−ジアミノジフェニルメタン｛式（ＶＩ−１）｝：ＤＤＭ
４，４’−ジアミノジフェニルエタン｛式（ＶＩ−７）｝：ＤＥＴ
１，１−ビス（４−（４−アミノフェノキシ）フェニル）−４−（４−ｎ−ペンチルシクロヘキシル）シクロヘキサン｛式（ＸＩＩＩ−４）／Ｒ25＝Ｃ5Ｈ11｝：５ＨＢＡ
２−（フェニルメチル）−１，４−ジアミノベンゼン｛式（Ｖ−１６）｝：ＰｈＰＤＡ
５−［（４−ヘキサデシルフェニル）メチル］−１，３−ジアミノベンゼン｛式（ＩＸ−２）／Ｒ18＝Ｃ16Ｈ33｝：１６ＰｈＰＤＡ
５−［［４−（４’−ペンチル［１，１’−ビシクロヘキシル］−４−イル）フェニル］メチル］−１，３−ジアミノベンゼン｛式（ＩＸ−５）／Ｒ19＝Ｃ5Ｈ11｝：５ＣｈＣｈ
ビス（３−アミノプロピル）テトラメチルジシロキサン｛式（ＸＶ−３）｝：ＡＰＳｉ
【０２８４】
［オキサジン化合物］
ビス（３−フェニル−３，４−ジヒドロ−２Ｈ−１，３−ベンゾキサジン−６−イル）メタン（四国化成工業製  ベンゾオキサジンＦ−ａ型）：ＰＢＭ
ビス（３−フェニル−３，４−ジヒドロ−２Ｈ−１，３−ベンゾキサジン−６−イル）スルフォン：ＰＢＳ
ビス（３−アリル−３，４−ジヒドロ−２Ｈ−１，３−ベンゾキサジン−６−イル）メ
タン：ＡＢＭ
下記構造式で表されるオキサジン化合物（ポリ［２Ｈ−１，３−ベンゾオキサジン−３，６（４Ｈ）−ジイル（１−メチルエチリデン）−２Ｈ−１，３−ベンゾオキサジン−６，３（４Ｈ）−ジイル−１，４−フェニレンメチレン−１，４−フェニレン  ｎ＝３）：ＯＢＭ
【０２８５】
【化５２】
2007286597.tif 000059
【０２８６】
［オキシラニル化合物］
商品名「テクモアＶＧ３１０１Ｌ」（２−［４−（２，３−エポキシプロポキシ）フェニル］−２−［４−［１，１−ビス［４−（［２，３−エポキシプロポキシ］フェニル）］エチル］フェニル］プロパン、三井化学社製）：ＴＧ
【０２８７】
[オキサゾリン化合物]
１，３−ビス（４，５−ジヒドロ−２−オキサゾリル）ベンゼン：ＤＯＢ
【０２８８】
［溶媒］
Ｎ−メチル−２−ピロリドン：ＮＭＰ
γ−ブチロラクトン：ＧＢＬ
ブチルセロソルブ（エチレングリコールモノブチルエーテル）：ＢＣ
【０２８９】
＜７．ポリアミック酸の合成＞
［ポリアミック酸の合成］
合成例１
温度計、攪拌機、原料投入仕込み口及び窒素ガス導入口を備えた１００ｍＬの四つ口フラスコに、１６ＰｈＰＤＡを１．９７９ｇ、及び脱水ＮＭＰ２９ｇを入れ、乾燥窒素気流下攪拌溶解した。次いでＰＭＤＡ１．０２１ｇを添加し、室温環境下で３０時間反応させた。反応中に反応温度が上昇する場合は、反応温度を約７０℃以下に抑えて反応させた。得られた溶液に、ＢＣ１８．９ｇを加えて、濃度が６重量％のポリアミック酸溶液（ＰＡ１）を合成した。得られたＰＡ１の重量平均分子量は４５，０００であった。
【０２９０】
ここで、ポリアミック酸の重量平均分子量は、得られたポリアミック酸溶液を希釈液（リン酸（８５重量％）／ＤＭＦ＝０．６／１００：重量比）でポリアミック酸濃度が約１重量％になるように希釈し、クロマトパックＣ−Ｒ７Ａ（島津製作所製）を用いて、上記希釈液を展開剤としてＧＰＣ法により測定し、ポリスチレン換算することにより求めた。なお、カラムはＧＦ−７ＨＱ（昭和電工株式会社製）を使用し、カラム温度５０℃、流速０．６ｍＬ／ｍｉｎの条件でポリアミック酸の重量平均分子量を測定した。
【０２９１】
合成例２〜４
表１に示すようにテトラカルボン酸二無水物及びジアミンの組成を変更した以外は、合成例１に準拠してポリアミック酸溶液（ＰＡ２、ＰＡ３、ＰＡ４）を合成した。
【０２９２】
合成例５
温度計、攪拌機、原料投入仕込み口及び窒素ガス導入口を備えた１００ｍＬの四つ口フ
ラスコに、ＤＤＭを２．９１９ｇ、及び脱水ＮＭＰ５４ｇを入れ、乾燥窒素気流下攪拌溶解した。次いでＣＢＤＡ１．１５５ｇ、ＰＭＤＡ１．９２７ｇを添加し、室温環境下で３０時間反応させた。反応中に反応温度が上昇する場合は、反応温度を約７０℃以下に抑えて反応させた。得られた溶液に、ＧＢＬ１５ｇ、ＢＣ２５ｇを加えて、濃度が６重量％のポリアミック酸溶液（ＰＡ５）を合成した。得られたＰＡ５の重量平均分子量は６６，０００であった。
【０２９３】
合成例６、合成例７
表１に示すようにテトラカルボン酸二無水物及びジアミンの組成を変更した以外は、合成例５に準拠してポリアミック酸溶液（ＰＡ６、ＰＡ７）を合成した。
【０２９４】
【表１】
2007286597.tif 000060
【０２９５】
＜８．液晶表示素子の作製＞
［実施例１］
合成例１で合成した濃度６重量％のポリアミック酸溶液（ＰＡ１）と合成例３で合成した濃度６重量％のポリアミック酸溶液（ＰＡ３）とを重量比１／９で混合した。得られた混合物に、オキサジン化合物であるＰＢＭをポリマー重量当たり（ポリアミック酸に対して）１０重量％添加した。その後、ＮＭＰ／ＢＣ＝１／１（重量比）の混合溶媒を加え、ポリアミック酸を全体に対して４重量％に希釈して液晶配向剤とした。得られた液晶配向剤を用いて、下記の通り液晶表示素子を作製した。
【０２９６】
［実施例２］
合成例１で合成した濃度６重量％のポリアミック酸溶液（ＰＡ１）と合成例３で合成し
た濃度６重量％のポリアミック酸溶液（ＰＡ３）とを重量比１／９で混合した。得られた混合物に、オキサジン化合物であるＰＢＭをポリマー重量当たり２０重量％添加した。その後、ＮＭＰ／ＢＣ＝１／１（重量比）の混合溶媒を加え、ポリアミック酸を全体に対して４重量％に希釈して液晶配向剤とした。得られた液晶配向剤を用いて、下記の通り液晶表示素子を作製した。
【０２９７】
［実施例３］
合成例２で合成した濃度５重量％のポリアミック酸溶液（ＰＡ２）と合成例３で合成した濃度６重量％のポリアミック酸溶液（ＰＡ３）とを重量比１／９で混合した。得られた混合物に、オキサジン化合物であるＰＢＭをポリマー重量当たり１０重量％添加した。その後、ＮＭＰ／ＢＣ＝１／１（重量比）の混合溶媒を加え、ポリアミック酸を全体に対して４重量％に希釈して液晶配向剤とした。得られた液晶配向剤を用いて、下記の通り液晶表示素子を作製した。
【０２９８】
［実施例４］
合成例２で合成した濃度５重量％のポリアミック酸溶液（ＰＡ２）と合成例３で合成した濃度６重量％のポリアミック酸溶液（ＰＡ３）とを重量比１／９で混合した。得られた混合物に、オキサジン化合物であるＰＢＭをポリマー重量当たり２０重量％添加した。その後、ＮＭＰ／ＢＣ＝１／１（重量比）の混合溶媒を加え、ポリアミック酸を全体に対して４重量％に希釈して液晶配向剤とした。得られた液晶配向剤を用いて、下記の通り液晶表示素子を作製した。
【０２９９】
［実施例５］
合成例１で合成した濃度６重量％のポリアミック酸溶液（ＰＡ１）と合成例３で合成した濃度６重量％のポリアミック酸溶液（ＰＡ３）とを重量比１／９で混合した。得られた混合物に、オキサジン化合物であるＰＢＳをポリマー重量当たり２０重量％添加した。その後、ＮＭＰ／ＢＣ＝１／１（重量比）の混合溶媒を加え、ポリアミック酸を全体に対して４重量％に希釈して液晶配向剤とした。得られた液晶配向剤を用いて、下記の通り液晶表示素子を作製した。
【０３００】
［実施例６］
合成例１で合成した濃度６重量％のポリアミック酸溶液（ＰＡ１）と合成例３で合成した濃度６重量％のポリアミック酸溶液（ＰＡ３）とを重量比１／９で混合した。得られた混合物に、オキサジン化合物であるＡＢＭをポリマー重量当たり２０重量％添加した。その後、ＮＭＰ／ＢＣ＝１／１（重量比）の混合溶媒を加え、ポリアミック酸を全体に対して４重量％に希釈して液晶配向剤とした。得られた液晶配向剤を用いて、下記の通り液晶表示素子を作製した。
【０３０１】
［実施例７］
合成例１で合成した濃度６重量％のポリアミック酸溶液（ＰＡ１）と合成例３で合成した濃度６重量％のポリアミック酸溶液（ＰＡ３）とを重量比１／９で混合した。得られた混合物に、オキサジン化合物であるＯＢＭをポリマー重量当たり２０重量％添加した。その後、ＮＭＰ／ＢＣ＝１／１（重量比）の混合溶媒を加え、ポリアミック酸を全体に対して４重量％に希釈して液晶配向剤とした。得られた液晶配向剤を用いて、下記の通り液晶表示素子を作製した。
【０３０２】
［実施例８］
合成例１で合成した濃度６重量％のポリアミック酸溶液（ＰＡ１）と合成例３で合成した濃度６重量％のポリアミック酸溶液（ＰＡ３）とを重量比１／９で混合した。得られた混合物に、オキサジン化合物であるＰＢＭをポリマー重量当たり１０重量％、オキシラニ
ル化合物であるＴＧをポリマー重量当たり５重量％添加した。その後、ＮＭＰ／ＢＣ＝１／１（重量比）の混合溶媒を加え、ポリアミック酸を全体に対して４重量％に希釈して液晶配向剤とした。得られた液晶配向剤を用いて、下記の通り液晶表示素子を作製した。
【０３０３】
［実施例９］
合成例４で合成した濃度６重量％のポリアミック酸溶液（ＰＡ４）に、オキサジン化合物であるＰＢＭをポリマー重量当たり２０重量％添加した。その後、ＮＭＰ／ＢＣ＝１／１（重量比）の混合溶媒を加え、ポリアミック酸を全体に対して４重量％に希釈して液晶配向剤とした。得られた液晶配向剤を用いて、下記の通り液晶表示素子を作製した。
【０３０４】
［実施例１０］
合成例４で合成した濃度６重量％のポリアミック酸溶液（ＰＡ４）に、オキサジン化合物であるＰＢＭをポリマー重量当たり２０重量％、オキサゾリン化合物であるＤＯＢをポリマー重量当たり２０重量％添加した。その後、ＮＭＰ／ＢＣ＝１／１（重量比）の混合溶媒を加え、ポリアミック酸を全体に対して４重量％に希釈して液晶配向剤とした。得られた液晶配向剤を用いて、下記の通り液晶表示素子を作製した。
【０３０５】
［実施例１１］
合成例５で合成した濃度６重量％のポリアミック酸溶液（ＰＡ５）と合成例６で合成した濃度６重量％のポリアミック酸溶液（ＰＡ６）とを重量比９／１で混合した。得られた混合物に、オキサジン化合物であるＰＢＳをポリマー重量当たり２０重量％添加した。その後、ＮＭＰ／ＢＣ＝１／１（重量比）の混合溶媒を加え、ポリアミック酸を全体に対して４重量％に希釈して液晶配向剤とした。得られた液晶配向剤を用いて、下記の通り液晶表示素子を作製した。
【０３０６】
［実施例１２］
合成例７で合成した濃度６重量％のポリアミック酸溶液（ＰＡ７）に、オキサジン化合物であるＰＢＳをポリマー重量当たり２０重量％添加した。その後、ＮＭＰ／ＢＣ＝１／１（重量比）の混合溶媒を加え、ポリアミック酸を全体に対して４重量％に希釈して液晶配向剤とした。得られた液晶配向剤を用いて、下記の通り液晶表示素子を作製した。
【０３０７】
［比較例１］
合成例１で合成した濃度６重量％のポリアミック酸溶液（ＰＡ１）と合成例３で合成した濃度６重量％のポリアミック酸溶液（ＰＡ３）とを重量比１／９で混合した。得られた混合物にＮＭＰ／ＢＣ＝１／１（重量比）の混合溶媒を加え、ポリアミック酸を全体に対して４重量％に希釈して液晶配向剤とした。得られた液晶配向剤を用いて、下記の通り液晶表示素子を作製した。
【０３０８】
［比較例２］
合成例２で合成した濃度５重量％のポリアミック酸溶液（ＰＡ２）と合成例３で合成した濃度６重量％のポリアミック酸溶液（ＰＡ３）とを重量比１／９で混合した。得られた混合物にＮＭＰ／ＢＣ＝１／１（重量比）の混合溶媒を加え、ポリアミック酸を全体に対して４重量％に希釈して液晶配向剤とした。得られた液晶配向剤を用いて、下記の通り液晶表示素子を作製した。
【０３０９】
［比較例３］
合成例２で合成した濃度５重量％のポリアミック酸溶液（ＰＡ２）と合成例３で合成した濃度６重量％のポリアミック酸溶液（ＰＡ３）とを重量比１／９で混合した。得られた混合物に、４−アミノフェノールをポリマー重量当たり１７重量％添加した。その後、ＮＭＰ／ＢＣ＝１／１（重量比）の混合溶媒を加え、ポリアミック酸を全体に対して４重量
％に希釈して液晶配向剤とした。得られた液晶配向剤を用いて、下記の通り液晶表示素子を作製した。
【０３１０】
［比較例４］
合成例１で合成した濃度５重量％のポリアミック酸溶液（ＰＡ１）と合成例３で合成した濃度６重量％のポリアミック酸溶液（ＰＡ３）とを重量比１／９で混合した。得られた混合物に、Ｎ，Ｎ，Ｎ’，Ｎ’−テトラグリシジル−４，４’−ジアミノジフェニルメタンをポリマー重量当たり２０重量％添加した。その後、ＮＭＰ／ＢＣ＝１／１（重量比）の混合溶媒を加え、ポリアミック酸を全体に対して４重量％に希釈して液晶配向剤とした。得られた液晶配向剤を用いて、下記の通り液晶表示素子を作製した。
【０３１１】
［比較例５］
合成例５で合成した濃度６重量％のポリアミック酸溶液（ＰＡ５）と合成例６で合成した濃度６重量％のポリアミック酸溶液（ＰＡ６）とを重量比９／１で混合した。得られた混合物に、ＮＭＰ／ＢＣ＝１／１（重量比）の混合溶媒を加え、ポリアミック酸を全体に対して４重量％に希釈して液晶配向剤とした。得られた液晶配向剤を用いて、下記の通り液晶表示素子を作製した。
【０３１２】
［比較例６］
合成例７で合成した濃度６重量％のポリアミック酸溶液（ＰＡ７）に、ＮＭＰ／ＢＣ＝１／１（重量比）の混合溶媒を加え、ポリアミック酸を全体に対して４重量％に希釈して液晶配向剤とした。得られた液晶配向剤を用いて、下記の通り液晶表示素子を作製した。
【０３１３】
＜９．液晶表示素子の作製＞
（１）ＴＮ型液晶表示素子の作製
実施例５〜１０及び比較例４〜６で得られた液晶配向剤のそれぞれについて、液晶配向剤を、２枚のＩＴＯ電極付きガラス基板にスピンナーにて塗布し、膜厚７０ｎｍの膜を形成した。塗膜後８０℃にて約５分間加熱乾燥した後、２２０℃にて１０分間加熱処理を行い、液晶配向膜を形成した。
【０３１４】
同じ液晶配向剤による液晶配向膜が形成された二枚のガラス基板を、株式会社飯沼ゲージ製作所製のラビング処理装置を用いて、ラビング布（毛足長１．９ｍｍ：レーヨン）の毛足押し込み量０．４０ｍｍ、ステージ移動速度を６０ｍｍ／ｓｅｃ、ローラー回転速度を１０００ｒｐｍの条件で、ラビング処理した。処理後の二枚のガラス基板を、超純水中で５分間超音波洗浄してからオーブン中１２０℃で３０分間乾燥した。
【０３１５】
乾燥させた二枚のガラス基板の一方のガラス基板における液晶配向膜上に７μｍのギャップ材を散布した。そして一方のガラス基板におけるラビング方向と他方のガラス基板におけるラビング方向とが直交するように、これらのガラス基板における液晶配向膜を形成した面を内側にして対向配置させた後、エポキシ硬化剤でシールし、ギャップ７μｍの９０°ツイストセルを作製した。該セルに、下記の液晶組成物Ａ１００重量部に対して光学活性物質であるコレステリックノナノエート５重量部を加えて均質にした組成物を注入し、該セルの注入口を光硬化剤で封止した。次いで、１１０℃で３０分間加熱処理を行い、ＴＮ型液晶表示素子を作製した。
【０３１６】
【化５３】
2007286597.tif 000061
【０３１７】
（２）ＶＡ型液晶表示素子の作製
実施例１〜４及び比較例１〜３で得られた液晶配向剤のそれぞれについて、液晶配向剤を、２枚のＩＴＯ電極付きガラス基板にスピンナーにて塗布し、膜厚７０ｎｍの膜を形成した。塗膜後８０℃にて約５分間加熱乾燥した後、２２０℃にて４０分間加熱処理を行い、液晶配向膜を形成した。同じ液晶配向剤による液晶配向膜が形成された二枚のガラス基板を、ＴＮ型液晶表示素子の作製と同様にラビング処理し、処理後のガラス基板を超純水中で５分間超音波洗浄してからオーブン中１２０℃で３０分間乾燥した。
【０３１８】
乾燥させた一方のガラス基板に４μｍのギャップ材を散布し、液晶配向膜を形成した面を内側にしてラビング方向が逆平行になるように二枚のガラス基板を対向配置させた後、
エポキシ硬化剤でシールし、ギャップ４μｍのセルを作製した。該セルに下記の液晶組成物Ｂを注入し、該セルの注入口を光硬化剤で封止した。次いで、１１０℃で３０分間加熱処理を行い、ＶＡ型液晶表示素子を作製した。
【０３１９】
【化５４】
2007286597.tif 000062
【０３２０】
＜１０．電気特性の評価＞
［試験例１〜１６］
実施例１〜１０、比較例１〜６で作製した液晶表示素子について、電圧保持率の測定と長期信頼性の測定を以下のようにして行った。
【０３２１】
１）電圧保持率の測定
東陽テクニカ製液晶物性評価装置６２５４型を用いて電圧保持率の測定を行った。測定
条件は、ゲート幅６０μｓ、周波数０．３Ｈｚ、波高±５Ｖであり、測定温度は６０℃とした。この値が大きいほど電気特性は良好であると言える。結果を表２及び表３に示す。
【０３２２】
２）長期信頼性の測定
作製した液晶表示素子について、経時的に電圧保持率を求め、保存特性を評価した。ＶＡ型液晶表示素子の保存特性の試験方法は、温度１００℃の雰囲気中に液晶表示素子を１６１時間放置し、途中経時的に取り出し電圧保持率を測定した。電圧保持率の低下が小さいほど（例えば前記の条件で放置時間が１６０時間以上で電圧保持率の低下量が１％未満であれば）長期信頼性は良好であると言える。結果を表２に示す。
【０３２３】
ＴＮ型液晶表示素子の保存特性の試験方法は、温度６０℃の雰囲気中に液晶表示素子を５００時間放置し、途中経時的に取り出し電圧保持率を測定した。電圧保持率の低下が小さいほど（例えば前記の条件で放置時間が５００時間以上で電圧保持率の低下量が２％未満であれば）長期信頼性は良好であると言える。結果を表３に示す。
【０３２４】
【表２】
2007286597.tif 000063
【０３２５】
【表３】
2007286597.tif 000064
【０３２６】
表２、３に示されたように、ポリアミック酸にオキサジン化合物を混合した液晶配向膜、ポリアミック酸にオキサジン化合物とオキシラン化合物とを混合した液晶配向膜及びポリアミック酸にオキサジン化合物とオキサゾリン化合物とを混合した液晶配向膜を使用した液晶表示素子の場合、保存特性の劣化が顕著に抑制された。
【０３２７】
以上のように、本発明におけるポリアミック酸又はその誘導体とオキサジン化合物とを含有する液晶配向剤、及びポリアミック酸又はその誘導体とオキサジン化合物とヘテロ環化合物とを含有する液晶配向剤は、液晶表示素子の液晶配向膜としたときに、電圧保持率が高く、かつ保存特性の劣化を顕著に抑制することができる。